(57)【特許請求の範囲】
【請求項１】
放出調節特性を有する経口投与可能な水性液体懸濁組成物であって、
製薬学的に許容される水性懸濁基材、および
製薬学的に許容される水に不溶なイオン交換樹脂と結合している少なくとも１の製薬学的に活性な薬剤を含有しかつ高い引張り強度を有する透水性で水に不溶な非イオン性の硬化高分子バリヤー被膜を有する、少なくとも１種の粒子の放出調節被覆薬剤−イオン交換樹脂複合体、
を含有し、
ここで、高分子バリヤー被膜は７０％から９０％（重量／重量）のポリ酢酸ビニル重合体、安定剤、および硬化高分子バリヤー被膜の引張り強度を高めるのに有効な量である２．５％から２０％（重量／重量）の可塑剤を含み、硬化高分子バリヤー被膜が薬剤−イオン交換樹脂複合体の薬剤の調節放出プロファイルをもたらすことを特徴とする、
組成物。
【請求項２】
薬剤−イオン交換樹脂複合体が、水不溶性単独重合体、水不溶性共重合体または親水性重合体から選択される一以上と共にマトリックス中にあり、硬化高分子バリヤー被膜が薬剤−イオン交換樹脂複合体−マトリックス上にある、請求項１記載の組成物。
【請求項３】
放出調節特性を有する経口投与可能な固体組成物であって、
少なくとも８時間の、放出調節被覆薬剤−イオン交換樹脂複合体マトリックス中の薬剤の調節された、放出プロファイルをもたらす粒子を含み、ここで、
組成物は、製薬学的に許容されるイオン交換樹脂と結合している少なくとも１の製薬学的に活性な薬剤を含む少なくとも１種の粒子の放出調節高分子バリヤー被覆薬剤−イオン交換樹脂複合体−マトリックスを含み、
薬剤−イオン交換樹脂複合体は水不溶性単独重合体、水不溶性共重合体または親水性重合体から選択される一以上と共にマトリックス中にあり、
高い引張り強度を有し透水性で水に不溶で非イオン性である硬化した高分子バリヤー被膜が薬剤−イオン交換樹脂複合体−マトリックスの上に位置し、
高分子バリヤー被膜は７０％から９０％（重量／重量）ポリ酢酸ビニル重合体、安定剤、および２．５〜２０重量／重量％の可塑剤を含む、
組成物。
【請求項４】
安定剤がポリビニルピロリドンである請求項１から３のいずれか１項記載の組成物。
【請求項５】
マトリックスの水不溶性単独重合体、水不溶性共重合体または親水性重合体が、ポリ酢酸ビニル重合体、酢酸セルロース、エチルセルロース重合体、フタル酸セルロースおよびポリビニルピロリドンから成る群より選択される１を含む請求項１から４のいずれか１項記載の組成物。
【請求項６】
高分子バリヤー被膜の粘着性をＨｏｅｓｓｅｌ方法を用いて２０℃／８０％の相対湿度および３０℃／７５％の相対湿度で測定した時の粘着性が２以下である請求項１から５のいずれか１項記載の組成物。
【請求項７】
高分子バリヤー被膜の粘着性が０．５以下である請求項６記載の組成物。
【請求項８】
高分子バリヤー被膜が示す伸び係数が少なくとも１００％、または、１５０％から４００％の範囲内である請求項１から７のいずれか１項記載の組成物。
【請求項９】
高分子バリヤー被膜が、被覆前の薬剤−イオン交換樹脂複合体の５から２００重量％、被覆前の薬剤−イオン交換樹脂複合体の２５から５０重量％、または、被覆前の薬剤−イオン交換樹脂複合体の３０から４５重量％で含まれる請求項１から８のいずれか１項記載の組成物。
【請求項１０】
高分子バリヤー被膜の安定剤が、硬化後高分子バリヤー被膜の５％から１０％（重量／重量）で含まれる請求項１から９のいずれか１項記載の組成物。
【請求項１１】
水不溶性単独重合体、水不溶性共重合体または親水性重合体が、被覆前の薬剤−イオン交換樹脂複合体の重量に対して３％から３０％（重量／重量）、または５％から２０％（重量／重量）で含まれる請求項２から１０のいずれか１項記載の組成物。
【請求項１２】
製薬学的に許容されるイオン交換樹脂が、水に不溶であり、形状が不規則な粒子である請求項１から１１のいずれか１項記載の組成物。
【請求項１３】
製薬学的に許容されるイオン交換樹脂が
（ａ）スチレンとジビニルベンゼンを含むスルホン化共重合体
および
（ｂ）四級アンモニウム官能基を有し、スチレンとジビニルベンゼンを含む共重合体、
（ｃ）メタクリル酸とジビニルベンゼンを含む共重合体
から選択される請求項１から１２のいずれか１項記載の組成物。
【請求項１４】
高分子バリヤー被膜が更に界面活性剤を含む請求項１から１３のいずれか１項記載の組成物。
【請求項１５】
界面活性剤がラウリル硫酸ナトリウムである請求項１４記載の組成物。
【請求項１６】
ポリビニルピロリドンを含有する安定剤を含む高分子バリヤー被膜中で、被膜中のポリビニルピロリドンに対するポリ酢酸ビニル重合体の比が１０：１（重量／重量）で含まれ、被膜中の可塑剤が５％から１０％（重量／重量）で含まれる請求項６から１５のいずれか１項記載の組成物。
【請求項１７】
可塑剤がセバシン酸ジブチル、プロピレングリコール、ポリエチレングリコール、ポリビニルアルコール、クエン酸トリエチル、クエン酸アセチルトリエチル、クエン酸アセチルトリブチル、クエン酸トリブチル、トリアセチン、Ｓｏｌｕｐｈｏｒ  Ｐおよびこれらの混合物から成る群より選択される請求項１から１６のいずれか１項記載の組成物。
【請求項１８】
可塑剤がトリアセチンである請求項１７記載の組成物。
【請求項１９】
２種以上の製薬学的に活性な薬剤を含有して成る請求項１から１８のいずれか１項記載の組成物。
【請求項２０】
口腔内崩壊錠またはカプセル中の粉末である請求項１から１９のいずれか１項記載の組成物。
【請求項２１】
請求項１から２０のいずれか１項記載の組成物であって、
更に、被覆されていない口腔内崩壊薬剤であって、製薬学的に許容される水に不溶なイオン交換樹脂と結合して、被覆されていない粒子状薬剤−イオン交換樹脂複合体を形成する薬剤を含み、被覆されていない粒子状薬剤−イオン交換樹脂複合体中の薬剤は、高分子バリヤー被膜薬剤−イオン交換樹脂複合体中の薬剤と同じかまたは異なる、組成物。
【請求項２２】
被覆されていない粒子状薬剤−イオン交換樹脂複合体中の薬剤と、高分子バリヤー被膜薬剤−イオン交換樹脂複合体中の薬剤が同じで、デキストロメトルファンである、請求項２１記載の組成物。
【請求項２３】
高分子バリヤー被膜薬剤−イオン交換樹脂複合体中の薬剤が、コデインまたはヒドロコドンから選択される請求項２１記載の組成物。
【請求項２４】
被覆されていない粒子状薬剤−イオン交換樹脂複合体中の薬剤と、高分子バリヤー被膜薬剤−イオン交換樹脂複合体中の薬剤が同じで、メチルフェニダートまたはデクスメチルフェニダートから選択される、請求項２１記載の組成物。
【請求項２５】
被覆されていない粒子状薬剤−イオン交換樹脂複合体中の薬剤と、高分子バリヤー被膜薬剤−イオン交換樹脂複合体中の薬剤が異なる、請求項２１記載の組成物。
【請求項２６】
イオン交換樹脂に結合していない１以上の追加の薬剤を更に含み、ここで追加の薬剤が放出調節被覆薬剤−イオン交換樹脂複合体中の薬剤と同じかまたは異なる、請求項２３記載の組成物。
【請求項２７】
薬剤がモルヒネ、オキシコドン、アルブテロール、メチルフェニダート、デキストロメトルファン、コデイン、トラマドール、プソイドエフェドリン、フェニレフリン、ヒドロコドン、ベンラファクシン、イブプロフェン、オキシブチニン、クロニジン、デクスクロルフェニラミン、フェキソフェナジン、ジフェンヒドラミン、オキシモルフォン、カルビノキサミン、ジサイクロミン、クロルフェニラミン、クレマスチン、アンフェタミン、デキストロアンフェンタミン、ナプロキセン、ジクロフェナク、セレギリン、パロキセチン、アモキシシリンおよびこれらの製薬学的に許容される塩から成る群より選択される請求項１から２０のいずれか１項記載の組成物。
【発明の詳細な説明】
【技術分野】
【０００１】
本発明は、胃腸管内でプログラム可能な放出特性を示すように処理した薬剤−イオン交換樹脂複合体を有する製薬学的製剤に関する。
【０００２】
薬剤による治療の１つの重要な面は、薬剤が長期間作用を示すことであり、多くの場合、その時間が長ければ長いほど利益が大きい。
【背景技術】
【０００３】
イオン交換樹脂を用いて薬剤−イオン交換樹脂複合体を生じさせることは良く知られており、例えば特許文献１などに記述されている。この特許文献１には、イオン交換樹脂を用いてイオン性薬剤との複合体を生じさせることで前記複合体から放出される薬剤の放出速度を遅くすることが記述されている。そのような薬剤放出の遅延は比較的短い期間であると思われた。その後、そのようなイオン交換樹脂複合体を透水性の拡散バリヤー被膜と一緒に用いて薬剤−イオン交換樹脂複合体からの薬剤放出が変化するように前記薬剤−イオン交換樹脂複合体に被覆を受けさせることを記述している追加的出版物および特許が現れた（例えば特許文献２、３、４、５、６）。
【０００４】
いろいろな薬剤の持続もしくは長期放出剤形が知られていて商業的に入手可能である。しかしながら、被覆薬剤−イオン交換複合体の非常に微細な粒子から薬剤を持続放出する有効な製品は僅かのみである。薬剤が充填されているイオン交換樹脂粒子を含有する放出調節液体はほとんど商業的に入手不能であることが最近の特許文献７に記述されている。それには、更に、そのような製品は時間を消費する段階が数段階必要でありかつ溶媒が基になった溶液を用いて被覆する段階を用いる必要があることも述べられているが、そのような被覆段階の使用は潜在的に有害である。規制当局は、製薬学的製品を摂取する前にそれからそのような溶媒を完全に除去しておくことを要求している。
【０００５】
薬剤−イオン交換樹脂複合体を水溶性の親水性含浸（溶媒和（ｓｏｌｖａｔｉｎｇ））剤、例えばポリエチレングリコールなどで処理することで前記薬剤−イオン交換樹脂複合体を透水性拡散バリヤー（ｄｉｆｆｕｓｉｏｎ  ｂａｒｒｉｅｒ）で被覆することができるようにすることが特許文献８、９および非特許文献１に記述されている。前記文献には、前記薬剤−イオン交換樹脂が水と接触した時に膨潤する傾向があることで被膜層が崩壊して薬剤があまりにも早期に放出されることによって被膜の目的（即ち徐放）に悪影響が生じることが示されている。前記薬剤−イオン交換樹脂複合体の膨潤を制御する含浸（溶媒和）剤を用いることでそのような被膜層の崩壊を最小限にする試みが成された。そのような種類の製品の変形を記述している他の特許文献が特許文献１０に示されている。
【０００６】
更に、被膜の崩壊が最小限になるように薬剤−イオン交換樹脂複合体の膨潤を回避する目的で前記薬剤−イオン交換樹脂複合体中の薬剤含有量を指定値より高くすることが特許文献１１に記述されている。含浸剤を用いたとしても液状製剤で用いられている特定の防腐剤を用いると薬剤−イオン交換樹脂複合体の拡散バリヤー被膜が崩壊する傾向があることが特許文献１２に記述されている。特許文献１２には、そのような崩壊の原因にならない防腐剤を用いることで被膜の崩壊を克服することが報告されている。
【０００７】
薬剤−イオン交換樹脂複合体からの薬剤持続放出が達成されるように溶媒または水のいずれかが基になったコーティングを用いて薬剤−イオン交換樹脂複合体を被覆するための特定のアクリレートが基になった重合体（例えばＥＵＤＲＡＧＩＴ重合体系）およびエチルセルロース（例えば、ＳＵＲＥＬＥＡＳＥ、ＡＱＵＡＣＯＡＴ）重合体が別の特許文献１３に記述されている。被膜の一体性に関して意味のあるデータは全く開示されていない。その上、被覆薬剤−イオン交換樹脂複合体からの薬剤放出が約１２時間を超える長期であることを示すデータも証拠も全く報告されていない。水が基になったコーティングシステムにエチルセルロース重合体を用いることがより最近公開された特許文献１４に記述されている。この特許文献１４には、更に、腸溶性被膜を薬剤放出を遅らせる追加的任意の被膜として用いることも記述されている。エチルセルロースが基になった水性分散液を薬剤−イオン交換樹脂複合体用のコーティングとして用いることに関する欠点が文献に報告されている。
【０００８】
同様に、薬剤−イオン交換樹脂複合体を被覆する目的で以前から用いられているアクリレートおよびメタアクリレートの重合体が基になった水性分散液コーティングシステムに関連した欠点も存在する。観察されるそのような欠点は、とりわけ、被膜を付着させた後および硬化させている間の粘着性が大きいことで薬剤−イオン交換樹脂複合体の被覆工程が複雑になりそして／またはそのような好ましくない特性に対抗する目的でさらなる成分、例えば抗粘着剤などを添加する必要がある点にある。
【特許文献１】米国特許第２，９９０，３３２
【特許文献２】米国特許第３，１３８，５２５
【特許文献３】３，４９９，９６０
【特許文献４】３，５９４，４７０
【特許文献５】ベルギー特許第７２９，８２７
【特許文献６】ドイツ特許第２，２４６，０３７
【特許文献７】２００５年８月１８日付けで公開された米国公開特許出願ＵＳ２００５／０１８１０５０Ａ１
【特許文献８】Ｒａｇｈｕｎａｔｈａｎの米国特許第４，２２１，７７８
【特許文献９】米国特許第４，８４７，０７７
【特許文献１０】米国公開特許出願２００３／００９９７１１Ａ１のセクション０００６
【特許文献１１】Ｋｅｌｌｅｈｅｒ他の米国特許第４，９９６，０４７
【特許文献１２】Ｕｍｅｍｏｔｏ他の米国特許第５，３６８，８５２
【特許文献１３】１９９９年１２月１４日付けで認可された米国特許第６，００１，３９２
【特許文献１４】公開特許出願ＵＳ２００３／００９９７１１Ａ１
【非特許文献１】Ｒａｇｈｕｎａｔｈａｎ他、Ｊ．Ｐｈａｒｍ．Ｓｃｉ．、７０巻、３７９−３８４頁、１９８１年４月
【発明の開示】
【０００９】
発明の要約
本発明は、薬剤−イオン交換樹脂複合体が生じるようにイオン交換樹脂と結合している薬剤１種または２種以上を含有して成る製薬学的製剤を提供するものであり、ここでは、前記複合体を水に不溶な放出遅延剤である重合体と混合しそしてそのような混合物に高い柔軟性を示す実質的に粘着性のない非イオン性で水に不溶な透水性拡散膜による被覆を受けさせるが、そのような拡散膜は、好適には水が基になっておりかつ膜の一体性を維持する被膜を与えかつ更に有効薬剤１種または２種以上が胃腸管内で制御可能な調節された放出を約２４時間に及ぶ時間に渡って起こすようにするものである。
【００１０】
１つの面において、本発明は摂取可能な製薬学的組成物を提供し、この組成物は、薬剤−イオン交換樹脂複合体用の実質的に粘着性のない非イオン性で透水性の拡散バリヤー被膜を含有して成り、これは、その被膜用組成物を溶解させるための有機溶媒の使用が基になっている必要はなく、エチルセルロースもアクリレートが基になった重合体組成物もイオン交換薬剤樹脂複合体を被覆する目的で今まで用いられていた他の標準的コーティングも用いる必要はなく、含浸（溶媒）剤を用いる必要もなく、優れた一体型被膜をもたらしかつ薬剤−イオン交換樹脂複合体から約２４時間に及ぶ長期のプログラム可能な薬剤放出をもたらし得る。
【００１１】
別の面において、本発明は、薬剤−イオン交換樹脂複合体用の透水性拡散バリヤー被膜を含有して成る製薬学的組成物を提供し、前記被膜は、水が基になっており、許容される濃度の可塑剤の存在下で実質的に非粘着性形態で付着し、被覆工程を容易にする非常に柔軟性のある被膜をもたらし、被膜の一体性を維持しかつ苛酷な物理的応力（製錠操作の圧縮段階を包含）を受けた後でも被膜層の崩壊は最小限である。
【００１２】
更に別の面において、本発明は、麻薬または規制薬物の薬物乱用を軽減する潜在的利点を有する高柔軟性の被膜を提供する。この柔軟性被膜は、この柔軟性被膜が容易な崩壊に抵抗する度合が高いことが理由でかみ砕くか或は他の機械的手段によるバリヤー被膜の破壊がより困難であることから被験体が直ぐに「恍惚状態（ｈｉｇｈ）」になり得る度合を低くすることを可能にする。
【００１３】
さらなる面において、本発明は、約２４時間に及ぶ長期の放出をもたらそうとして腸溶性被膜を用いる必要のない薬剤−イオン交換樹脂複合体を含有して成る経口製薬学的組成物を提供する。
【００１４】
更に別の面において、本発明は薬剤−イオン交換樹脂複合体を含有して成る経口製薬学的組成物を提供し、これは、水が基になっておりかつ今までは薬剤−イオン交換樹脂複合体用の被膜として用いられることがなかったと考えられている透水性拡散バリヤー被膜と一緒に放出遅延剤を用いることを組み合わせることで前記複合体から１種以上の薬物がプログラム可能なように注文に合わせて放出されるように調製可能である。
【００１５】
さらなる好ましい利点（イオン交換樹脂を用いる時に以前に報告された）は、活性薬剤の耐えられないか或は不快な味が推奨薬剤摂取療法の欠点であり得る場合に経口摂取可能製剤に時折伴う好ましくない味を低下させることにある。
【００１６】
本発明の別の面は、薬剤−イオン交換樹脂複合体の製造方法を提供し、これは、柔軟性があり、より高い薬剤結合効率および薬剤充填量をもたらしかつ前記複合体を製造する時の加工に利点を与える。
【００１７】
本発明者らは、今まで知られていたアクリレートが基になったＥＵＤＲＡＧＩＴ重合体系の被膜を用いると塗布および／または硬化、特に高温硬化中に粒子の凝集が起こり得ることを観察した。その上、本発明者らは、そのようなアクリレートが基になった重合体系では経口摂取可能液状懸濁液中に着色剤が存在しているとそれを約１カ月に渡って貯蔵している間に凝集および色移行が起こることも観察した。その上、本発明者らは、エチルセルロースが基になったコーティングシステムは液状懸濁液中で凝集の原因になることでコーティングシステムが不良になることを観察した。
【００１８】
このように、本発明は、従来技術の薬剤−イオン交換樹脂複合体に関連した当技術分野で認識されている問題および報告されていないが本発明者らが以前から問題であると考えていた問題の両方を取り扱うものである。以下の本発明の詳細な説明から本発明の前記および他の利点が明らかになるであろう。
【００１９】
発明の詳細な説明
本発明は被覆薬剤−イオン交換樹脂組成物を提供するものであり、これを更に通常の製薬学的に許容される成分と一緒に調製時に用いることで摂取可能な組成物を生じさせる。完成投薬組成物に持たせる形態は液状製剤、例えば懸濁液などまたは固体状製剤、例えば錠剤、カプセル、リクイゲル（ｌｉｑｕｉｇｅｌｓ）、粉末、ウエハース、片（ｓｔｒｉｐｓ）などであってもよい。１つの好適な態様におけるコーティングは水が基になったコーティングである。しかしながら、本発明では、非水性の溶媒が基になった系を単独で用いる（余分な溶媒を除去する限り）か或は水が基になったコーティングと一緒に用いることも可能である。
【００２０】
水が基になった系を用いて被覆された製薬学的に有効な薬剤を含有する制御放出粒子を製造することができ、それによって安全な製品を生じさせることができる。水が基になったコーティングの使用、放出遅延剤の使用および製造方法を開示する。
【００２１】
本発明者らは、本明細書に記述する如き透水性拡散バリヤー被膜を有する薬剤−イオン交換樹脂を用いると薬剤−イオン交換樹脂複合体からの長期薬剤放出が水溶性含浸（溶媒）剤（この用語は米国特許第４，２２１，７７８の中で定義されている如くである）を用いる必要なく得られることを見いだした。
【００２２】
そのような透水性拡散バリヤー被膜を付着させる前に薬剤と樹脂を一緒にして薬剤−イオン交換樹脂複合体マトリクスを生じさせることで、本発明の組成物から放出される薬剤の様式を更に制御または調節することも可能である。そのようなバリヤー被膜で用いるに有用な水に不溶な重合体には、単一の重合体またはこれの混合物が含まれ、それらは例えばエチルセルロースの重合体、ポリ酢酸ビニル、酢酸セルロース、重合体、例えばフタル酸セルロース、アクリル系が基になった重合体および共重合体（例えばＥＵＤＲＡＧＩＴのブランド名で入手可能なそれらなど）または本明細書で“放出遅延剤”として定義する如き不溶な重合体もしくは重合体系の任意組み合わせなどから選択可能である。そのような透水性拡散バリヤー被膜系を“放出遅延剤”の存在有り無しで調製することで、そのような薬剤−イオン交換樹脂複合体から放出される薬剤の放出速度の時間的長さを必要な長さにすることができる。更に、親水性もしくは親油性の可塑剤を単独でか或は組み合わせてバリヤー被膜用重合体が入っている分散液または懸濁液と一緒に混合することで、そのようなコーティングシステムを注文に合わせることができる。そのような可塑剤には、例えばプロピレングリコール、ポリエチレングリコール、トリアセチン、クエン酸トリエチル、セバシン酸ジブチル、植物油、脂質などが含まれる。
【００２３】
ポリ酢酸ビニルは、可塑剤１種または２種以上の存在下でも高い引張り強度を示すことから、苛酷な物理的力および応力を例えば製錠機を用いた時の圧縮段階中にか或はコーヒー豆粉砕機、製粉機などの粉砕作用などを受けた時にでも膜の一体性を維持する透水性拡散バリヤー被膜として用いるに適した軟質被膜を与える。そのような被膜は、これに可塑剤が添加されている時でも実質的に非粘着性のままでありかつＷｕｒｓｔｅｒ流動床を用いたコーティング操作または他のコーティング操作中の加工に順応しかつそれで薬剤−イオン交換樹脂の非常に微細な粒子を被覆している間に凝集を起こすこともない。そのようにしないと、被覆操作中に起こる凝集（時には“ケーキング”または“ブリック生成”とも呼ぶ）によって、空気流が邪魔され、流れ様式が壊れそして／またはスプレーノズルが詰まる可能性があることで、薬剤−イオン交換樹脂粒子の被膜の不完全さおよびむらが生じる可能性が大きくなる。
【００２４】
この上に記述した組成物を用いると高い柔軟性を示す制御放出組成物が得られかつ被膜を付着させている時および硬化中に実質的に粘着性を示さないコーティングシステムを用いることが可能になることを見いだした。その上、本発明の組成物では被膜の膨潤を制御するか或は他の様式でそれの崩壊が起こらないようにするための含浸（溶媒）剤を用いる必要がない。このように、本発明の組成物は、本明細書に記述する水が基になった拡散バリヤーコーティングシステムを用いた薬剤−イオン交換樹脂複合体からの薬剤放出をプログラムできるようにしかつ長期に渡らせることを可能にするものである。
【００２５】
薬剤−イオン交換樹脂複合体から薬剤が約２４時間に及んで前以て決めておいた放出プロファイルで放出されることを記述する目的で用語“プログラム可能放出”を用いる。
【００２６】
本発明の組成物は薬剤の放出が約２４時間に及んで長期であることから下記の付随的利点を有する：投薬を日に２または３回行う代わりに投薬を日に１回にすることが可能になることで薬剤の供給（放出）の一貫性がより高くなるであろう（さもなければ日に数回投与する必要があり得る）。このことは特に大きな固体状剤形、例えば錠剤またはカプセルなどを飲み込むことが困難な小さい子供、高齢者などの場合に有益である。
【００２７】
本発明の被覆薬剤−イオン交換樹脂を摂取可能完成剤形、例えば液状懸濁液または飲み込む必要のない迅速崩壊錠剤などに調製する。また、薬剤−イオン交換樹脂複合体用の本発明の膜形成被膜を液状組成物として用いる目的で液状懸濁液に調製する時に好ましくない凝集物が生じることもその液体の中に着色剤（これは子供が摂取する薬剤に好んで用いられる）の存在下で懸濁している粒子の色移行が起こることもないことを観察した。従って、そのような長期放出組成物はコンプライアンスが向上し得る。
【００２８】
本明細書で用いる如き用語“放出調節”は、本発明の薬剤−イオン交換複合体からの薬剤放出が少なくとも約８時間、好適には約２４時間に及ぶことで特徴づけられる本発明の組成物を指す。放出時間が２４時間の製品の場合、１つの面において、本発明の薬剤−イオン交換樹脂複合体を投与してから約１２時間経過した時点でそれから放出された薬剤の量は５０％未満である。別の面において、本発明の薬剤−イオン交換樹脂複合体を投与してから約１２時間経過した時点でそれから放出された薬剤の量は６０％未満である。更に別の面において、約１２時間経過した時点で本薬剤−イオン交換樹脂複合体から放出された薬剤の量は７０％未満である。更に他の態様において、約１２時間経過した時点で本薬剤−イオン交換樹脂から放出された薬剤の量は約８０％未満またはそれ以上である。用語“放出調節”には、例えば長期放出製剤、持続放出製剤または遅延放出製剤などである組成物が含まれ得る。
【００２９】
本明細書に示す数値を言及する時に本明細書で用いる如き用語“約”は約１０％の変動を示し得る。用語“含んで成る”、“含んで成っている”およびこれの変形は、他の成分、整数および段階が含まれていることを示す。用語“から成る”、“から成っている”およびこれの変形は、他の成分、整数および段階が含まれていないことを示す。
【００３０】
本発明の組成物に含める成分の詳細な説明を以下に行う：
【００３１】
イオン交換樹脂
イオン交換樹脂と一緒に複合体を形成しかつバルクな製薬学的化学品として医薬品適正製造基準（Ｇｏｏｄ  Ｍａｎｕｆａｃｔｕｒｉｎｇ  Ｐｒａｃｔｉｃｅｓ（ＧＭＰ））に従って製造される摂取に安全で製薬学的に活性な化合物を本発明の範囲内に含めることを意図する。そのような化合物は典型的に経口投与および経鼻胃チューブ経由投与の目的で考案された化合物である。
【００３２】
本製剤で用いるに適したイオン交換樹脂は水に不溶でありかつ好適にはイオン性であるか或は適切なｐＨ条件下でイオンになり得る官能基を含有する薬理学的に不活性な有機および／または無機マトリクスを含有して成る。そのような有機マトリクスは合成（例えばアクリル酸、メタアクリル酸、スルホン化スチレン、スルホン化ジビニルベンゼンの重合体または共重合体）または部分合成（例えば修飾セルロースおよびデキストラン）であり得る。無機マトリクスは好適にはイオン基の付加による修飾を受けたシリカゲルを含有して成る。共有結合しているイオン基は強酸性（例えばスルホン酸、燐酸）、弱酸性（例えばカルボン酸）、強塩基性（例えば第一級アミン）、弱塩基性（例えば第四級アンモニウム）または酸性基と塩基性基の組み合わせであり得る。一般に、イオン交換クロマトグラフィーおよび水の脱イオンの如き用途で用いるに適した種類のイオン交換体が薬製剤の制御放出で用いるに適する。そのようなイオン交換体は、Ｃｈｒｏｍａｔｏｇｒａｐｈｙ（Ｅ．Ｈｅｆｔｍａｎｎ編集）、ｖａｎ  Ｎｏｓｔｒａｎｄ  Ｒｅｉｎｈｏｌｄ  Ｃｏｍｐａｎｙ、Ｎｅｗ  Ｙｏｒｋ（１９７５）の中のＨ．Ｆ．Ｗａｌｔｏｎ著“Ｐｒｉｎｃｉｐｌｅｓ  ｏｆ  Ｉｏｎ  Ｅｘｃｈａｎｇｅ”（３１２−３４３頁）および“Ｔｅｃｈｎｉｑｕｅｓ  ａｎｄ  Ａｐｐｌｉｃａｔｉｏｎｓ  ｏｆ  Ｉｏｎ−Ｅｘｃｈａｎｇｅ  Ｃｈｒｏｍａｔｏｇｒａｐｈｙ”（３４４−３６１頁）に記述されている。本発明で使用可能なイオン交換樹脂は交換容量が約６ミリ当量（ｍｅｑ）／グラム、好適には約５．５ｍｅｑ／グラム以下の樹脂である。
【００３３】
そのようなイオン交換粒子の大きさは典型的に約５ミクロンから約７５０ミクロンであり、その粒径は、好適には、液状剤形の場合には約４０ミクロンから約２５０ミクロンの範囲内であるが、固体状剤形、例えば錠剤およびカプセルなどの場合には約１，０００ミクロンに及ぶ粒子を用いることができる。粒径がそのような下限より実質的に小さいと一般にあらゆる工程段階で取り扱いが困難である。一般に、本発明の非被覆薬剤−イオン交換樹脂粒子は前記範囲の下限にある傾向がある一方、本発明の被覆薬剤−イオン交換樹脂粒子は前記範囲の上限にある傾向がある。しかしながら、非被覆および被覆両方の薬剤−イオン交換樹脂粒子とも前記大きさの範囲内になるように考案することができる。
【００３４】
直径が約１，０００ミクロン以下の球形である市販のイオン交換樹脂は、これを液状の剤形に入れるとザラザラしかつそれに乾燥−脱水サイクルを受けさせた時に崩壊が起こる傾向がより大きい。その上、交換用イオンが拡散してそのような大きな粒子の中に移行する必要がある距離が長くかつ交換された薬剤が拡散してそのような大きな粒子から出て行く時に移行する必要がある距離が長いと当該薬剤−イオン交換樹脂複合体が被覆されていない時でさえ長期の放出を測定することができるとしても容易に制御するのは不可能であるとも考えている。粒径が約４０ミクロンから２５０ミクロンの範囲内の非被覆薬剤−イオン交換樹脂複合体から放出される薬剤の速度は比較的速い。そのような複合体に拡散バリヤー被膜を付着させることで前記複合体から放出される薬剤の満足される放出制御を達成しかつ本明細書に記述する如き放出遅延剤を含めることで薬剤放出を調節することができる。
【００３５】
形状が規則的および不規則の両方の粒子を樹脂として用いることができる。形状が規則的な粒子は、幾何学的形状、例えば球形、楕円形、円柱形などに実質的に一致する粒子であり、それの例はＤｏｗ  ＸＹＳ−４００１０．００およびＤｏｗ  ＸＹＳ−４００１３．００（Ｔｈｅ  Ｄｏｗ  Ｃｈｅｍｉｃａｌ  Ｃｏｍｐａｎｙ）である。形状が不規則な粒子は、形状が規則的ではないと考えられるあらゆる粒子、例えば非晶質形状の粒子および表面の溝および変形が理由で表面積が大きい粒子などである。この種類の形状が不規則なイオン交換樹脂の例はＡｍｂｅｒｌｉｔｅ  ＩＲＰ−６９（Ｒｏｈｍ  ａｎｄ  Ｈａａｓ）である。本発明の好適な樹脂の中の２つはＡｍｂｅｒｌｉｔｅ  ＩＲＰ−６９およびＤｏｗ  ＸＹＳ−４００１０．００である。両方とも約８％の量のジビニルベンゼンで架橋しているポリスチレンで構成されているスルホン化重合体であり、それが示すイオン交換容量は乾燥樹脂（Ｈ＋形態）１ｇ当たり約４．５から５．５ｍｅｑである。それらの本質的な差は物理的形態の差である。Ａｍｂｅｒｌｉｔｅ  ＩＲＰ−６９は大きさの範囲が約５ミクロンから約１４９ミクロンの不規則な形状の粒子で構成されており、これは大きなサイズの親球であるＡｍｂｅｒｌｉｔｅ  ＩＲＰ−１２０を粉砕することで製造されたものである。Ｄｏｗ  ＸＹＳ−４００１０．００製品は大きさの範囲が４５ミクロンから１５０ミクロンの球形粒子で構成されている。
【００３６】
他の適切なイオン交換樹脂には、アニオン交換樹脂、例えば当技術分野で記述されかつ商業的に入手可能なそれらが含まれる。そのような樹脂は特に酸性薬剤と一緒に用いるに良好に適し、そのような薬剤には例えばニコチン酸、メファニム酸（ｍｅｆａｎｉｍｉｃ  ａｃｉｄ）、インドメタシン、ジクロフェナク、レパグリニド（ｒｅｐａｇｌｉｎｉｄｅ）、ケトプロフェン、イブプロフェン、バルプロ酸、ランソプラゾール、アンブロキソール、オメプラゾール、アセトミノフェン（ａｃｅｔｏｍｉｎｏｐｈｅｎ）、トピラメートおよびカルベマゼピン（ｃａｒｂｅｍａｚｅｐｉｎｅ）、ペントバルビタール、ワルファリン、トリアメトレン（ｔｒｉａｍｅｔｒｅｎｅ）およびプレドニゾロンばかりでなくこれらのプロドラッグ、塩、異性体、多形体および溶媒和物に加えて本明細書に示しそして／または当技術分野で公知の他の薬剤が含まれる。
【００３７】
アニオン交換樹脂の例はコレスチラミン樹脂、即ちポリスチレンマトリクスと第四級アンモニウム官能基を有する強塩基型１のアニオン交換樹脂粉末である。交換可能なアニオンは一般にクロライドであり、これは実質的に全てのアニオン種によって交換または追い出され得る。市販のコレスチラミン樹脂はＰＵＲＯＬＩＴＥTM  Ａ４３０ＭＲ樹脂である。その製造業者が記述するように、前記樹脂の平均粒径範囲は１５０ミクロン未満であり、ｐＨは４−６の範囲内でありかつ交換容量は１．８−２．２当量／グラム（乾燥状態）である。別の製薬学的グレードのコレスチラミン樹脂をＤＵＯＬＩＴＥTM  ＡＰ１４３／１０９４［Ｒｏｈｍ  ａｎｄ  Ｈａａｓ］として入手することができ、その製造業者は、それは９５％が１００ミクロン未満で４０％が５０ミクロン未満の範囲内の粒径を有すると記述している。前記および他の樹脂の供給業者による商業的文献（ＰＵＲＯＬＩＴＥ  Ａ−４３０  ＭＲ；ＤＯＷ  Ｃｈｏｌｅｓｔｒｙｒａｍｉｎｅ  ＵＳＰ、Ｆｏｒｍ  Ｎｏ．１７７−０１８７７−２０４、Ｄｏｗ  Ｃｈｅｍｉｃａｌ  Ｃｏｍｐａｎｙ；ＤＵＯＬＩＴＥ  ＡＰ１４３／１０８３、Ｒｏｈｍ  ａｎｄ  Ｈａａｓ  Ｃｏｍｐａｎｙ、ＩＥ−５６６ＥＤＳ−Ｆｅｂ  ０６）は引用することによって本明細書に組み入れられる。
【００３８】
カチオン交換樹脂、例えばＡＭＢＥＲＬＩＴＥ  ＩＲＰ−６９などは特にカチオン官能性を有する薬剤および他の分子と一緒に用いるに良好に適し、そのような薬剤および分子には、例えばアシクログアノシン（ａｃｙｃｌｏｇｕａｎｏｓｉｎｅ）、チニダゾール、デフェリプロン（ｄｅｆｅｒｉｐｒｏｎｅ）、シメチジン、オキシコドン、レマセミド（ｒｅｍａｃｅｍｉｄｅ）、ニコチン、モルヒネ、ヒドロコドン、リバスティグミン、デキストロメトルファン、プロパノロール（ｐｒｏｐａｎｏｌｏｌ）、ベタキソロール、４−アミノピリジン、クロルフェニラミン、パロキセチン、デュロキセチンＨＣｌ、アトモキセチンＨＣｌ、リスペリドン、アトバクオン、エスモロール、ナロキソン、フェニルプロパノールアミン、ゲミフロキサシン（ｇｅｍｉｆｌｏｘａｃｉｎ）、オキシモルホン、ヒドロモルホン、ナルブフェリン（ｎａｌｂｕｐｈｅｒｉｎ）およびＯ−デスメチルベンラファクシンばかりでなくこれらのプロドラッグ、塩、異性体、多形体および溶媒和物に加えて本明細書に示しそして／または当技術分野で公知の他の薬剤が含まれる。本明細書に示した塩基性薬剤または他の薬剤で用いるに適したカチオン性交換樹脂の選択は容易でありそして／またはそれらは当技術分野の技術者に公知のものである。
【００３９】
その製造業者または購入者は当該組成物の製薬学的使用の安全性を最大限にするか或はそれの性能を向上させる目的でその選択したイオン交換樹脂にさらなる処理を受けさせることができるであろう。一般的キレート剤、抗酸化剤、防腐剤、例えばエデト酸ジナトリウム、重亜硫酸ナトリウムなどを用いてそれらを複合体形成前または複合体形成中またはその後のいずれかの任意調製段階で混合することによって、そのような樹脂に存在する不純物を除去するか或は中和することも可能である。そのようなイオン交換樹脂を放出遅延剤および拡散バリヤー被膜で更に処理する前に、そのような不純物をこれらと結合したキレート剤と一緒に除去することができる。
【００４０】
薬剤
化学的性質の観点で本製剤で用いるに適した薬剤は酸性、塩基性、両性または双性イオン性分子である。そのような薬剤には低分子に加えて選択した高分子が含まれ、それらには化学部分および生物製剤、例えば蛋白質またはこれのフラグメント（例えばペプチド、ポリペプチドなど）、酵素、抗体または抗体フラグメントなどが含まれる。
【００４１】
本製剤で用いるに適した薬剤には、気道障害治療用薬剤、例えば鎮咳性去痰薬、例えば燐酸ジヒドロコデイン、燐酸コデイン、塩酸ノスカピン、塩酸フェニルプロパノールアミン、グアヤコールスルホン酸カリウム、クロペラスチンフェンジゾエート（ｃｌｏｐｅｒａｓｔｉｎｅ  ｆｅｎｄｉｚｏａｔｅ）、臭化水素酸デキストロメトルファンおよび塩酸クロペラスチン（ｃｌｏｐｅｒａｓｔｉｎｅ  ｈｙｄｒｏｃｈｌｏｒｉｄｅ）など；気管支拡張剤、例えば塩酸ｄｌ−メチルエフェドリンおよびサッカリン酸ｄｌ−メチルエフェドリンなど；および抗ヒスタミン剤、例えばフェキソフェナジンＨＣｌ−またはマレイン酸ｄｌ−クロルフェニラミンなどが含まれる。本発明で用いるに有用な他の薬剤には、消化管疾患治療用薬剤、例えば消化管鎮痙薬［臭化水素酸スコポラミン、塩酸メチキセンおよび塩酸ジシクロミンを包含］、中枢神経系疾患治療用薬剤、例えば抗精神病薬［フェノチアジン誘導体（塩酸クロルプロマジンなど）およびフェノチアジン様化合物（塩酸クロルプロテキセン（ｃｈｌｏｒｐｒｏｔｈｅｘｅｎｅ  ｈｙｄｒｏｃｈｌｏｒｉｄｅ）など）、抗不安薬、例えばベンゾジアゼピン誘導体（塩酸クロルジアゼポキシド、ジアゼパムなど）、アルプラゾラムなど、抗鬱薬、例えばイミプラミン化合物（塩酸イミプラミンなど）、レスピラドン、ＳＳＲＩ［セルトラリンＨＣｌ、パロキシテン（ｐａｒｏｘｉｔｅｎｅ）ＨＣｌ、ベンラファクシンＨＣｌなどの如き］、解熱性鎮痛薬、例えばサリチル酸ナトリウムなど、および睡眠薬、例えばフェノバルビタールナトリウムなど；オピオイド鎮痛薬、例えばアルフェンタニル（ａｌｆｅｎｔａｎｉｌ）、アリプロジン（ａｌｌｙｐｒｏｄｉｎｅ）、アルファプロジン、アニレリジン（ａｎｉｌｅｒｉｄｎｅ）、ベンジルモルヒネ、ベジトラミド（ｂｅｚｉｔｒａｍｉｄｅ）、ブプレノルフィン、ブトルファノール、クロニタゼン（ｃｌｏｎｉｔａｚｅｎｅ）、コデイン、シクラゾシン、デスモルヒネ（ｄｅｓｍｏｒｐｈｉｎｅ）、デキストロモルアミド、デキソシン（ｄｅｘｏｃｉｎｅ）、ジアンプロミド（ｄｉａｍｐｒｏｍｉｄｅ）、ジヒドロコデイン、ジヒドロモルヒネ、ジメキソキサドール（ｄｉｍｅｘｏｘａｄｏｌ）、ジメフェプタノール（ｄｉｍｅｐｈｅｐｔａｎｏｌ）、ジメチルチアンブテン（ｄｉｍｅｔｈｙｌｔｈｉａｍｂｕｔｅｎｅ）、酪酸ジオキサフェトリ（ｄｉｏｘａｐｈｅｔｌｙ  ｂｕｔｙｒａｔｅ）、ジピパノン、エプタゾシン（ｅｐｔａｚｏｃｉｎｅ）、エトテプタジン（ｅｔｈｏｔｈｅｐｔａｚｉｎｅ）、エチルメチルチアンブテン（ｅｔｈｙｌｍｅｔｈｙｌｔｈｉａｍｂｕｔｅｎｅ）、エチルモルヒネ、エトニタゼン（ｅｔｏｎｉｔａｚｅｎｅ）フェンタニル、ヘロイン、ヒドロコドン、ヒドロモルフォン、ヒドロキシペチジン（ｈｙｄｒｏｘｐｅｔｈｉｄｉｎｅ）、イソメタドン（ｉｓｏｍｅｔｈａｄｏｎｅ）、ケトベルミドン（ｋｅｔｏｂｅｒｍｉｄｏｎｅ）、レバロルファン、レボルファノール、レボフェナシルモルファン（ｌｅｖｏｐｈｅｎａｃｙｌｍｏｒｐｈａｎ）、ロフェンタニル（ｌｏｆｅｎｔａｎｉｌ）、メペリジン、メプタジノールメタゾシン（ｍｅｐｔａｚｉｎｏｌ  ｍｅｔａｚｏｃｉｎｅ）、メタドン、メトポ��、モルヒネ、硫酸モルヒネ、ミロフィン（ｍｙｒｏｐｈｉｎｅ）、ナルブフィン、ナルセイン、シコモルヒネ（ｃｉｃｏｍｏｒｐｈｉｎｅ）、ノルレボルファノール（ｎｏｒｌｅｖｏｒｐｈａｎｏｌ）、ノメタドネル（ｎｏｍｅｔｈａｄｏｎｅｌ）ナロルフィン、ノルモフィン（ｎｏｒｍｏｐｈｉｎｅ）、ノルピパノン（ｎｏｒｐｉｐａｎｏｎｅ）、アヘン、オキシコドン、イクソミモルホン（ｉｘｍｙｍｏｒｐｈｏｎｅ）、パラブレタム（ｐａｐａｖｒｅｔｕｍ）、ペンタゾシン、フェナドキソン（ｐｈｅｎａｄｏｘｏｎｅ）、フェンモルファン（ｐｈｅｎｍｏｒｐｈａｎ）、フェナゾシン、フェノペリジン（ｐｈｅｎｏｐｅｒｉｄｉｎｅ）、イミノジン（ｉｍｉｎｏｄｉｎｅ）、ピリタミド（ｐｉｒｉｔａｍｉｄｅ）、プロフェプタジン（ｐｒｏｐｈｅｐｔａｚｉｎｅ）、プロメドール（ｐｒｏｍｅｄｏｌ）、プロペリジン（ｐｒｏｐｅｒｉｄｉｎｅ）、プロピラム（ｐｒｏｐｉｒａｍ）、プロポシフェン（ｐｒｏｐｏｓｙｐｈｅｎｅ）、スフェナニル（ｓｕｆｅｎａｎｉｌ）、トラマドール、チリン（ｔｉｌｉｎｅ）、前記全ての塩、混合物、混合型ｍｕ−作動薬／拮抗薬、ｍｕ−拮抗薬組み合わせなど；および呼吸器系障害治療用薬剤、例えば冠動脈拡張薬（塩酸エタフェノンを包含）、カルシウム拮抗薬、例えば塩酸ベラパミルなど、降圧薬、例えば塩酸ヒドラジン、塩酸プロプラノロールおよび塩酸クロニジンなど、抹消血管拡張剤／血管収縮剤、例えば塩酸トラゾリン、レスピラドン（ｒｅｓｐｉｒａｄｏｎｅ）など、他の呼吸器用薬剤、例えばプレジニゾロン（ｐｒｅｄｉｎｉｓｏｌｏｎｅ）、燐酸プレドニゾロンナトリウム、アルブテロール、硫酸アルブテロール、テルブタリンなどが含まれる。また、抗生物質も有用であり得、それにはマクロライド、例えば燐酸オレアンドマイシンなど、テトラサイクリン、例えば塩酸テトラサイクリンなど、ストレプトマイシン、例えば硫酸フラジオマイシンなど、およびペニリシン薬、例えばアモキシシリン、ジクロキサシリンナトリウム、塩酸ピブメシリナムおよびカルベニシリンインダンリナトリウム（ｃａｒｂｅｎｉｃｉｌｌｉｎｉｎｄａｎｌｙ  ｓｏｄｉｕｍ）などが含まれる。また、化学療法薬も使用可能であり、それにはサルファ剤、例えばスルフイソミジンナトリウムなど、抗結核薬、例えば硫酸カナマイシンなど、および抗原虫薬、例えば塩酸アモジアキンなどが含まれる。呼吸器用塩基性薬剤、例えば燐酸ジヒドロコデイン、塩酸ｄｌ−メチル−エフェドリンおよび塩酸フェニルプロパノールアミンなどの時に優れた持続放出効果が得られる。本発明で使用可能な酸性薬剤には、例えばデヒドロコール酸、ジフルニサル、エタクリン酸、フェノプロフェン、フロセミド、ゲムフィブロジル、イブプロフェン、ナプロキセン、フェニトイン、プロゲンシド（ｐｒｏｇｅｎｃｉｄ）、スリンダク、テオフィリン、サリチル酸およびアセチルサリチル酸などが含まれる。本発明で使用可能な塩基性薬剤には、例えばアセトフェナジン、アミトリプチリン、アンフェタミン、ベンズトロピン、ビペリデン、ブロモジフェンヒドラミン、ブロムフェニラミン、カルビノキサミン、クロペラスチン（ｃｈｌｏｐｅｒａｓｔｉｎｅ）、クロルシクリジン、クロルフェニラミン（ｃｈｏｒｐｈｅｎｉｒａｍｉｎｅ）、クロルフェノキサミン（ｃｈｌｏｒｐｈｅｎｏｘａｍｉｎｅ）、クロルプロマジン、クレマスチン、クロミフェン、クロニジン、コデイン、シクリジン、シクロベンザプリン、シクロヘプタジン、デシプラミン、デクスブロムフェニラミン（ｄｅｘｂｒｏｍｐｈｅｎｉｒａｍｉｎｅ）、デクスクロルフェニラミン、デキストロアンフェタミン、デキストロメトルファン、ジサイクロミン、ジフェマニル（ｄｉｐｈｅｍａｎｉｌ）、ジフェンヒドラミン、ドクセピン、ドキシラミン、エルゴタミン、フルフェナジン、ハロペリドール、ヒドロコドン、ヒドロキシクロロキン、ヒドロキシジン、ヒヨスチアミン、イミプラミン、レボプロポキシフェン（ｌｅｖｏｐｒｏｐｏｘｙｐｈｅｎｅ）、マプロチリン、メクリジン、メペンゾラート、メペリジン、メフェンテルミン、メソリダジン（ｍｅｓｏｒｉｄａｚｉｎｅ）、メトホルミン、メタドン、メチルエフェルジン（ｍｅｔｈｙｌｅｐｈｅｒｄｉｎｅ）、メトジラジン、メトスコポラミン、メチセルギド、メトプロロール、ノルトリプチレン（ｎｏｒｔｒｉｐｔｙｌｅｎｅ）、ノスカピン、ニリンドリン（ｎｙｌｉｎｄｒｉｎ）、オキシブチニン、オキシコドン、オキシモルホン、オルフェナドリン、パパベリン、ペンタゾシン、フェンジメトラジン、フェンテルミン、フェニレフリン、フェニルプロパノールアミン、ピリラミン、トリペレナミン、トリプロリジン、プロマジン、プロポキシフェン、プロパノロール（ｐｒｏｐａｎｏｌｏｌ）、プソイドエフェドリン、ピリラミン、キニジン、スコポラミン、デキストロメトルファン、クロルフェニラミンおよびコデインなどが含まれる。本発明で使用可能な両性薬剤には、例えばアミノカプロン酸、アミノサリチル酸、ヒドロモルフォン、イソクスルプリン（ｉｓｏｘｕｒｐｒｉｎｅ）、レボルファノール、メルファラン、モルヒネ、ナリジクス酸およびパラアミノサリチル酸などが含まれる。
【００４２】
意図する他の薬剤には、メチルフェニダート、デクスメチルフェニダート、オキシモルホン、コデイン、ヒドロコドン、クロロフェニラミン（ｃｈｌｏｒｏｐｈｅｎｉｒａｍｉｎｅ）、ナイアシン、アスピリン、これらの塩および組み合わせが含まれる。塩には、これらに限定するものでないが、メチルフェニダートＨＣｌ、デクスメチルフェニダートＨＣｌ、オキシモルホンＨＣｌ、燐酸コデイン、酒石酸水素ヒドロコドン、硫酸アルブテロール、燐酸アルブテロール、マレイン酸クロルフェニラミン、マレイン酸デクスクロルフェニラミン、メトホルミンＨＣｌ、オキシブチニンＨＣｌ、硫酸アルブテロール、塩酸サリゲニン（ｓａｌｉｇｅｎｉｎｅ  ｈｙｄｒｏｃｈｌｏｒｉｄｅ）、塩酸セトリジン（ｃｅｔｒｉｚｉｎｅ  ｈｙｄｒｏｃｈｌｏｒｉｄｅ）、ラニチジンＨＣｌが含まれ、これらは全部個別または組み合わせて使用可能である。
【００４３】
ここに記述することができなかった他の適切な種類の薬剤および特定の薬剤の代表例を米国特許第５，９００，８８２（コラム７から１１）（これの開示は引用することによって本明細書に組み入れられる）に見ることができる。その上、この上に示した薬剤の製薬学的に許容されるプロドラッグ、塩、異性体、多形体および溶媒和物も本発明で用いるに有用である。加うるに、その具体的に示した塩の遊離塩基を他の製薬学的に許容される塩に置き換えてもよいか、或は遊離塩基またはプロドラッグ形態として用いることも可能である。
【００４４】
薬剤−イオン交換樹脂複合体
選択した薬剤または薬剤の組み合わせとイオン交換樹脂の結合は当技術分野で公知の方法を用いて達成可能である。当技術分野の通常の技術者は実験をほとんどか或は全く行うことなく当該薬剤に応じて適切な方法を容易に決定することができるであろう。塩基性薬剤の結合では典型的に下記の４種類の一般的反応を用いる：（ａ）樹脂（Ｎａ＋形態）と薬剤（塩形態）；（ｂ）樹脂（Ｎａ＋形態）と薬剤（遊離塩基として）；（ｃ）樹脂（Ｈ＋形態）と薬剤（塩形態）；および（ｄ）樹脂（Ｈ＋形態）と薬剤（遊離塩基として）。（ｄ）を除く前記反応の全部でカチオン性副生成物が生じ、そのような副生成物は、当該樹脂が有する結合部位に関してカチオン性薬剤と競合することで、平衡状態の時に結合する薬剤の量を少なくする。塩基性薬剤の場合に薬剤と樹脂の結合が化学量論的に達成されるのは反応（ｄ）を用いた時のみである。
【００４５】
酸性薬剤とアニオン交換樹脂を結合させる時にも類似した４種類の結合反応を実施することができる。それらは（ａ）樹脂（Ｃｌ−形態）と薬剤（塩形態）；（ｂ）樹脂（Ｃｌ−形態）と薬剤（遊離酸として）；（ｃ）樹脂（ＯＨ−形態）と薬剤（塩形態）；（ｄ）樹脂（ＯＨ−形態）と薬剤（遊離酸として）である。（ｄ）を除く前記反応の全部でイオン性の副生成物が生じ、そしてその反応が起こった時に生じるアニオンは当該樹脂が有する結合部位に関してアニオン性薬剤と競合する結果として平衡状態の時に結合する薬剤の濃度が低下する。酸性薬剤の場合に薬剤と樹脂の結合が化学量論的に達成されるのは反応（ｄ）を用いた時のみである。このような結合は当技術分野で公知のように例えばバッチまたはカラム工程として実施可能である。
【００４６】
そのようにして生じさせた薬剤−イオン交換樹脂複合体を典型的には濾過で集めた後、いくらか存在する結合しなかった薬剤または副生成物を除去するに適した溶媒で洗浄する。その複合体をトレーに入れるか、流動床乾燥機または他の適切な乾燥機に入れて室温または高温で空気乾燥させてもよい。
【００４７】
そのような複合体を調製する時に薬剤を微細なイオン交換樹脂粉末の中に充填しようとする場合にはバッチ平衡（ｂａｔｃｈ  ｅｑｕｉｌｉｂｒａｔｉｏｎ）が好適な実施である。イオン交換樹脂がそのような微細な粒径を有すると、そのような樹脂はイオン交換樹脂が用いられる通常の円柱操作（ｃｏｌｕｍｎａｒ  ｏｐｅｒａｔｉｏｎｓ）には適さない。総イオン交換容量は、理想的な実験室条件下で測定した時のカチオンまたはアニオンを交換する達成可能な最大容量を表す。薬剤をイオン交換樹脂に充填した時に実現されるであろう容量は、当該イオン交換樹脂が当該薬剤に対して示す固有の選択性、充填用溶液中の薬剤濃度および充填用溶液中にまた存在する競合イオンの濃度の如き要因の影響を受けるであろう。充填率は当該薬剤の活性およびその分子の大きさばかりでなく重合体相が充填中に膨潤する度合の影響を受けるであろう。
【００４８】
薬剤をイオン交換樹脂に充填する時にバッチまたは平衡工程を用いる場合、一般に、価値の有る物質がイオン交換樹脂にできるだけ多く充填されるようにするのが好ましい。１回の平衡段階で当該薬剤が充填用溶液から完全に移る可能性は低い。従って、イオン交換樹脂への所望充填を達成するには平衡を２回以上行う必要があり得る。２回以上の充填段階を用い、段階と段階の間で樹脂を液相から分離する手段が、最終段階の液相から薬剤が失われることが起こったとしても当該イオン交換樹脂への最大限の薬剤充填を達成する手段ではある。
【００４９】
正確な充填および溶離条件を確立するには注意深く制御した実験室実験を行う必要があるが、一般的な原理をいくつか用いることができる。薬剤の電荷密度が高い方が充填容量を高くするに好都合である。分子量が低い方が充填率を高くするに好都合である。吸着容量を高くするにはまた充填用溶液中の薬剤濃度を高くすることに加えて競合イオンの量を最小限にするのも好適である。
【００５０】
ある樹脂に充填させることができる薬剤の量は典型的に薬剤−イオン交換樹脂粒子の約１から約７５重量％の範囲であろう。技術のある技術者は限られた実験で全ての薬剤樹脂複合体に最適な充填量を決定することができるであろう。１つの態様では、薬剤−イオン交換樹脂粒子に対して約１０から約４０重量％、より好ましくは約１５から約３０重量％の充填量を用いてもよい。薬剤−イオン交換樹脂粒子に対して約２５重量％の典型的な充填量を有利に用いることができる。
【００５１】
このように、１つの面において、本発明は、本明細書に記述する如きイオン交換樹脂の中に充填されている薬剤を含有して成る薬剤−イオン交換樹脂複合体を提供する。この薬剤とイオン交換樹脂は本明細書に記述する薬剤および樹脂の中から容易に選択可能である。本発明は、更に、以下に定義する如き薬剤−イオン交換樹脂マトリクスも提供する。
【００５２】
放出遅延剤
前記薬剤−イオン交換樹脂複合体に本明細書に記述する透水性拡散バリヤー被膜を付着させる前にそれに放出遅延剤（これは水に不溶な重合体または水に不溶な重合体の組み合わせである）による処理を受けさせておくことで本発明の組成物から放出される薬剤の放出を更に長引かせるか或は放出速度を調節することができる。
【００５３】
そのような放出遅延剤は、有利に、前記薬剤−イオン交換樹脂複合体上に個別の層を形成せず、それと一緒にマトリクスを形成する。適切な放出遅延剤の例には、例えばポリ酢酸ビニル重合体またはこれを含有する重合体混合物（例えばＫＯＬＬＩＣＯＡＴ  ＳＲ  ３０Ｄ）、酢酸セルロース、エチルセルロース重合体（例えばＡＱＵＡＣＯＡＴTM  ＥＣＤ−３０またはＳＵＲＥＬＥＡＳＥTM）、アクリル系が基になった重合体または共重合体（例えば代表例はＥＵＤＲＡＧＩＴファミリーのアクリル樹脂）、フタル酸セルロース、またはそのような水に不溶な重合体もしくは重合体系の任意組み合わせが含まれ、本明細書ではそれらは全部“放出遅延剤”であるとして定義する。そのような遅延剤を用いると、本被覆薬剤−イオン交換樹脂複合体から放出される薬剤の放出が更に長引くか或は改変する可能性があり、所望の放出プロファイルの達成が最大限になる。その上、放出遅延剤を用いると、ある場合には、２４時間に及ぶ長期薬剤放出の達成に要する被膜の厚みを薄くすることが可能になる。そのような遅延剤は実質的に高純度の形態または製造供給元から得られる商業的製剤のいずれかとして使用可能である。好適な放出遅延剤は本明細書に記述する如きポリ酢酸ビニル重合体またはＥＵＤＲＡＧＩＴファミリーのアクリル系重合体である。ＥＵＤＲＡＧＩＴファミリーに属する適切なアクリル系重合体の例には、例えばアクリル酸エチルとメタアクリル酸メチルを含有して成る共重合体（例えばＥＵＤＲＡＧＩＴ  ＮＥ−３０Ｄ）またはＥＵＤＲＡＧＩＴ  ＲＳ、ＲＬ３０Ｄ、ＲＬ１００もしくはＮＥ（これらは概してｐＨから独立した重合体である）含まれ、あまり好ましくはないが、ＥＵＤＲＡＧＩＴ重合体ファミリーに属する特定のｐＨ依存性員、例えばＬ、ＳおよびＥ重合体などを選択することも可能である。
【００５４】
放出遅延剤として添加する重合体の量は、典型的に、非被覆薬剤−イオン交換樹脂粒子の約３から約３０重量％またはそれ以上の範囲である。より好適には、そのような放出遅延剤を用いる場合、それの量を本薬剤−イオン交換樹脂複合体の性質および薬剤１種または２種以上の所望放出プロファイルに応じて非被覆薬剤−イオン交換樹脂粒子の約５から約２０重量％の範囲、最も好適には約１０から約１５重量％の範囲内にする。
【００５５】
そのような放出遅延剤を添加する時期は本薬剤−イオン交換樹脂複合体製造中にこの複合体が生成し始めた時、生成量が中程度の時または生成が実質的な量で起こった時のいずれであってもよい。より好適な態様では、本薬剤−イオン交換樹脂複合体が生成した後に当該遅延剤を添加する。本薬剤−イオン交換樹脂複合体粒子と放出遅延剤を混合した後、その混合物を乾燥させそして適切に製粉する。ある場合には、本複合体を完全に乾燥させる前に製粉を実施してもよく、そして次に再びさらなる乾燥を実施した後、製粉を実施することで所望の複合体特性を得る。
【００５６】
別の態様は、含浸（溶媒）剤を放出遅延剤として用いてそれを水が基になったコーティングを添加する前の製薬学的に許容される薬剤イオン交換樹脂複合体に混合する態様である。このような含浸（溶媒）剤は親水性（水溶性）作用剤であり、これの例は例えば米国特許第４，２２１，７７８および公開された米国特許出願公開番号ＵＳ２００３／００９９７１Ａ１（これらの開示は引用することによって本明細書に組み入れられる）に記述されている材料である。適切な含浸剤の具体的例には、プロピレングリコール、ポリエチレングリコール、ポリビニルアルコール、ポリビニルピロリドン（例えばＫＯＬＬＩＤＯＮTM  Ｋ３０）、マンニトール、メチルセルロース、ヒドロキシプロピルメチルセルロース、ヒドロキシプロピルセルロースおよびソルビトールが含まれる。
【００５７】
コーティングシステム
本発明で用いるコーティングシステムは、本被覆薬剤−イオン交換樹脂複合体を製造する時にいくつかの利点をもたらす。より詳細には、本発明のコーティングで用いる重合体は水に不溶でありかつ一般に事実上非イオン性である。この被覆用重合体は、従来技術のコーティングシステム（例えばイオン性重合体およびＥＵＤＲＡＧＩＴTMブランドの重合体系のそれらを包含）を適用しかつ硬化させている時に遭遇する比較的高い粘着性に関連した問題を示さない。本発明者らは、そのような従来技術のシステムが示す粘着性に関連した問題の結果として被覆された粒子が好ましくなく凝集し（ｃｌｕｍｐｉｎｇ）かつそのような重合体で被覆された粒子を分離させる追加的工程が必要であることを確認した。そのような問題を解決する試みが当技術分野で以前に成され、そのような試みには、例えば従来技術のコーティングシステムに抗粘着剤を添加することなどが含まれる。しかしながら、そのような作用剤は前記問題を満足される様式で解決するものでない。その上、本発明者らは、ＥＵＤＲＡＧＩＴTMブランドの重合体（およびイオン性重合体）の中の多くの使用が基になった良く知られている従来技術のコーティングシステムは他の理由による追加的欠点を有することも確認した、と言うのは、それらは物理的安定性に関する問題を引き起こしたからであり、そのような問題には、着色剤を液状の懸濁製剤で用いた時に凝集が起こることと色が移行することが含まれる。
【００５８】
本発明のコーティングシステムは、従来技術の特定のコーティングシステムを用いることに関連して被覆工程中および高温硬化中に起こる凝集の問題無しに、実質的に粘着性のない分散液として塗布可能である。その上、本発明のコーティングシステムは高い引張り強度を示すバリヤー被膜をもたらす。
【００５９】
１つの態様では、バリヤー被膜層を非被覆薬剤−イオン交換樹脂複合体の約５から約２００重量％にする。別の態様では、バリヤー被膜層を非被覆薬剤−イオン交換樹脂複合体の約２５から約５０重量％にするか、非被覆複合体の約３０から約４５重量％するか、或は非被覆薬剤−イオン交換樹脂複合体の約３５から約４０重量％にする。
【００６０】
本発明では、ポリ酢酸ビニル重合体を含んで成る水に不溶な重合体またはポリ酢酸ビニル重合体を含有する重合体混合物を含有して成るバリヤー被膜を適切に生じさせる。１つの態様では、そのようなバリヤー被膜に更に可塑剤も含有させるが、そのような可塑剤は、本薬剤−イオン交換樹脂複合体への均一な被覆を助長しかつバリヤー被膜層の引張り強度を向上させ得る。
【００６１】
拡散バリヤー被膜を生じさせる目的で用いる本発明の水が基になった被覆用分散液は、可塑剤１種または２種以上の存在有り無しで示す粘着性が比較的低いことを特徴とし、かつ可塑剤１種または２種以上の存在有り無しで重合体膜が破壊時に示す伸びパーセント（弾性）を高くする。より具体的には、そのような重合体被膜が可塑剤の存在有り無しで示す粘着性をＰ．Ｈｏｅｓｓｅｌ、Ｃｏｓｍｅｔｉｃｓ  ａｎｄ  Ｔｏｉｌｅｔｒｉｅｓ、１１１（８）７３（１９９６）に記述されているＨｏｅｓｓｅｌ方法を用いて２０℃／８０％ＲＨおよび３０℃／７５％ＲＨで測定した時の粘着性が約２以下、好適には約０．５以下であることを特徴とする。
【００６２】
ポリ酢酸ビニル（ＰＶＡ）重合体を用いた本発明の粘着性が比較的低い膜バリヤーを用いると被覆用組成物の処理がより速くなりかつより容易になることで、使用する可塑剤の量を少なくすることが可能になる。それによって、可塑剤の使用が原因で膜の粘着性が好ましくないレベルにまで有意に高くなることはなく、被膜の伸び（弾性）および柔軟性が向上しかつ重合体膜の特性が好ましくなる。
【００６３】
本発明で用いるに有用なコーティングシステム、好適にはポリ酢酸ビニル重合体を含有させたコーティングシステムは、可塑剤無しに比較的低い温度、即ち約２０℃以下の温度で膜を形成する能力を有することを特徴とする。可塑剤をポリ酢酸ビニル重合体系と組み合わせると前記ポリ酢酸ビニル系が膜を形成する温度が更に低くなり得る。
【００６４】
このように、水が基になった重合体分散液組成物に混合する可塑剤を選択する時の判断基準は、被膜をテクスチャー分析装置ＴＡ−ＸＴ２  ＨｉＲ（Ｓｔａｂｌｅ  Ｍｉｃｒｏｓｙｓｔｅｍｓ）およびその製造業者が報告した方法［それの文献（即ちＪａｎ−Ｐｅｔｅｒ  Ｍｉｔｔｗｏｌｌｅｎ、Ｅｖａｌｕａｔｉｏｎ  ｏｆ  ｔｈｅ  Ｍｅｃｈａｎｉｃａｌ  Ｂｅｈａｖｉｏｒ  ｏｆ  Ｄｉｆｆｅｒｅｎｔ  Ｓｕｓｔａｉｎｅｄ  Ｒｅｌｅａｓｅ  Ｐｏｌｙｍｅｒｓ，Ｂｕｓｉｎｅｓｓ  Ｂｒｉｅｆｉｎｇ：Ｐｈａｒｍａｇｅｎｅｒｉｃｓ、２００３、１−３頁、ＢＡＳＦ）に示されている］を用いて測定した時の少なくとも約１００％、少なくとも約１２５％、好適には約１５０％から約４００％の範囲内の高い柔軟性または破壊時伸び（弾性）を向上させると同時に重合体膜が示す粘着性（膜を付着させた如何なる組成物からも独立させてそれをこの上に示したＨｏｅｓｓｅｌ方法で測定した時の）を約２以上にまで実質的に高くしないことである。通常は、可塑剤の使用量を比較的少なくすると本発明の被膜が達成する弾性の範囲がより高くなる。可塑剤の使用量を相対的に少なくすることによって可塑剤が被膜の特性に否定的な影響を与える高いレベルを達成しない。選択した可塑剤１種または２種以上を水が基になった膜形成性重合体組成物に入っている固体の重量パーセントを基準にして比較的低い重量パーセントで用いるとそのような目的が達成されることを見いだした。
【００６５】
一般的には、可塑剤をそのようなパーセントの範囲で用いるか或は可塑剤の混合物が一緒になって全体で本被覆薬剤−イオン交換樹脂複合体に付着している被膜層の約２から約５０重量％、より好適には被膜層の約２．５から約２０重量％になるようにする。本被覆複合体を基準にして可塑剤の量を好適には被膜層の約５から約１０重量％にすると最も好ましい特性がもたらされる。
【００６６】
適切な可塑剤は水に可溶および水に不溶な可塑剤である。適切な可塑剤の例には、例えばセバシン酸ジブチル、プロピレングリコール、ポリエチレングリコール、ポリビニルアルコール、クエン酸トリエチル、クエン酸アセチルトリエチル、クエン酸アセチルトリブチル、クエン酸トリブチル、トリアセチンおよびＳｏｌｕｐｈｏｒ(R)  Ｐ（２−ピロリドン）およびこれらの混合物が含まれる。他の可塑剤は２００３年５月２９日付けの特許出願公開ＵＳ２００３／００９９７１１Ａ１の４頁（００４１）（これの開示は引用することによって本明細書に組み入れられる）に記述されている。
【００６７】
本発明の被覆用組成物を好適にはポリ酢酸ビニル（ＰＶＡ）重合体が基になった水性コーティング分散液の形態で付着させる。このＰＶＡは室温の水に不溶である。このＰＶＡは実質的に高純度の形態または混合物のいずれかとして使用可能である。商業的混合物には主にポリ酢酸ビニル重合体、安定剤および少量の界面活性剤、例えばラウリル硫酸ナトリウムなどが入っている。より具体的には、水が基になった好適な被覆用溶液はＫＯＬＬＩＣＯＡＴ  ＳＲ  ３０  Ｄ（ＢＡＳＦ  Ｃｏｒｐｏｒａｔｉｏｎ）であり、それの組成は約２７％がＰＶＡ重合体で約２．７％がポリビニルピロリドン（ＰＶＰ）で約０．３％がラウリル硫酸ナトリウムである（固体含有量は３０％（重量／重量））。また、米国特許第６，０６６，３３４（これは引用することによって本明細書に組み入れられる）も参照のこと。ＰＶＰおよび界面活性剤はＰＶＡの水性散液を安定にするに役立つ。存在させるそのような安定化用成分の量を一般に全体で約１０％（重量／重量）未満、好適には約５％（重量／重量）未満にする。１つの態様では、使用するＰＶＡが実質的に高純度の形態の場合、本薬剤イオン交換樹脂複合体に適した被覆用溶液が得られるようにそれを適切な非水性溶媒に溶解させておいてもよい。
【００６８】
特に好ましい１つの態様において、本発明者らは、ＫＯＬＬＩＣＯＡＴTM  ＳＲ−３０Ｄの水性分散液を硬化させた時に最適な放出調節が得られることを見いだした。好適には、その被膜を約１から約２４時間硬化させる。代替態様では、前記被膜を高温、例えば約５０℃から約６５℃、好適には約６０℃の温度で約４から約１６時間、好適には約５時間硬化させる。
【００６９】
バリヤー被膜にＰＶＡ重合体を含有させる場合には、このＰＶＡ重合体を最終的バリヤー被膜層の約７０％から約９０％（重量／重量）、最終的バリヤー被膜層の少なくとも約７５％、少なくとも約８０％、約８５％（重量／重量）の量で存在させる。
【００７０】
バリヤー被膜にまたＰＶＰも安定剤成分（例えばＫＯＬＬＩＣＯＡＴTM  ＳＲ  ３０Ｄに存在する如き）として含有させる場合には、最終的バリヤー被膜層のポリビニルピロリドン含有量が一般に約５から約１０％（重量／重量）になるようにする。
【００７１】
完成投薬物が経口摂取可能な製薬学的組成物、例えば液状懸濁液、錠剤などになるように考案した本発明の水が基になった本重合体被膜が示す放出速度を約８から２４時間、好適には１２から２４時間の期間に渡る所望の薬剤放出プロファイルがもたらされるように注文に合わせる。このようなプログラム可能な放出速度は主に２つの変項、即ち高分子被膜の拡散バリヤー被膜厚および場合によるが好適には微細な粒状マトリクスを生じさせる目的で高分子膜を被覆する段階の前に薬剤−イオン交換樹脂複合体に添加する上述した如き“放出遅延剤”成分の使用によって調節可能である。そのような放出遅延剤は好適にはこの上に記述した如き水に不溶な重合体、例えばＰＶＡの分散液（これの固体の組成は本明細書に示す被覆段階で用いる記述した水が基になった好適な膜形成性被覆用重合体分散液のそれと同じまたは同様である）またはＲｏｈｍ  Ｐｈａｒｍａ  Ｐｏｌｙｍｅｒｓが製造していてＥＵＤＲＡＧＩＴTMのブランド名の下で商業的に入手可能なアクリル系が基になった重合体である。商業的に入手可能ないろいろなＥＵＤＲＡＧＩＴTM組成物が示す特性はＲｏｈｍ  Ｐｈａｒｍａによる文献に記述されておりかつまた米国特許第６，４１９，９６０（コラム１０−１１）（これの開示は引用することによって本明細書に組み入れられる）にも記述されている。水に不溶な他の重合体には、米国特許第６，４１９，９６０のコラム１０の４１−５３行（これの開示は引用することによって本明細書に組み入れられる）に挙げられているそれらが含まれる。
【００７２】
完成投薬製剤
本発明の薬剤−イオン交換樹脂複合体は当技術分野の技術者に良く知られている方法に従って製薬学的に許容される賦形剤を用いることで容易に調製可能である。１つの態様では、そのような製剤に本発明の実質的に被覆された薬剤−イオン交換樹脂複合体を場合により放出遅延剤と一緒に含有させる。別の態様では、そのような製剤にまた非被覆薬剤−イオン交換樹脂複合体も場合により本明細書に記述する如き放出遅延剤と一緒に選択した量で含有させてもよい。特定の製剤には、被覆薬剤−イオン交換樹脂複合体と非被覆薬剤−イオン交換樹脂複合体の混合物を存在させる。これらの製剤に含有させる被覆生成物と非被覆生成物の比率は適切な如何なる比率であってもよい。
【００７３】
例えば、有効成分であるデキストロメトルファンを含有させた本発明の製剤に好ましくは本発明の被覆薬剤−イオン交換樹脂複合体と本発明の非被覆薬剤−イオン交換樹脂複合体の混合物を含有させることで最適な放出プロファイルを達成する。この非被覆デキストロメトルファン−イオン交換樹脂複合体と被覆デキストロメトルファン−イオン交換樹脂複合体を重量で表して１００：１から１：１００の比率で存在させてもよい。特定の態様では、その比率を重量で表して約３０：７０、約１０：１から約１：１０または約２：１から約１：２にしてもよい。
【００７４】
更に別の態様では、本発明の製剤に含有させる有効成分の種類は２種以上であってもよい。例えば、本製剤に本発明の複合体を形成するようにイオン交換樹脂の中に充填しておいた２種以上の薬剤を含有させてもよい。別の例として、本製剤に本発明の１番目の薬剤−イオン交換樹脂複合体を別の活性成分（薬剤）（これを本発明の２番目の薬剤−イオン交換樹脂複合体の中に存在させてもよい）と組み合わせて含有させることも可能である。更に別の例として、本製剤に本発明の薬剤−イオン交換樹脂複合体を薬剤−イオン交換樹脂複合体の中に存在しない１種以上の活性成分と一緒に含有させてもよい。
【００７５】
本発明の被覆薬剤−イオン交換樹脂複合体は適切ないずれかの適切な経路で送達するに適するように調製可能であり、そのような経路には、例えば経口、局所、腹腔内、経皮、舌下、筋肉内、直腸、口腔経由、鼻内、リポソームとして、吸入経由、膣、眼内、局所送達経由（例えばカテーテルまたはステントによる）、皮下、脂肪内、関節内または髄腔内が含まれる。本複合体を好適には経口送達に適するように調製する。
【００７６】
そのようにして調製した薬剤−イオン交換樹脂組成物を将来使用する目的で貯蔵してもよいか或は通常の製薬学的に許容される担体と一緒に直ちに調製することで経口、経鼻胃チューブまたは他の手段を用いた送達に適した完成した摂取可能組成物を生じさせてもよい。本発明に従う組成物に持たせる形態は、例えば液状製剤、例えば懸濁液などまたは固体状製剤、例えばカプセル、錠剤、カプレット、舌下剤、粉末、ウエハース、片、ゲル（リクイゲルを包含）などであってもよい。１つの態様では、本発明の錠剤を口腔内崩壊錠として調製する。そのように口腔内で溶解する錠剤は口の中で約６０秒以内に崩壊し得る。
【００７７】
本被覆薬剤−イオン交換樹脂組成物の調製は通常の製薬学的に許容される担体または賦形剤および充分に確立された技術を用いて実施可能である。そのような通常の担体または賦形剤には、これらに限定するものでないが、希釈剤、結合剤および接着剤（即ちセルロース誘導体およびアクリル系誘導体）、滑沢剤（即ちステアリン酸マグネシウムもしくはカルシウムまたは植物油、ポリエチレングリコール、タルク、ラウリル硫酸ナトリウム、ポリオキシエチレンモノステアレート）、増粘剤、可溶化剤、保湿剤、崩壊剤、着色剤、香味料、安定剤、甘味剤および個々の製薬学的組成物を生じさせるための雑多な材料、例えば緩衝剤および吸着剤などが含まれる。そのような安定剤にはとりわけ防腐剤および抗酸化剤成分が含まれ得、それらは当技術分野の通常の技術者に容易に明らかであろう。
【００７８】
適切な増粘剤には、例えばトラガカント、キサンタンゴム、ベントナイト、澱粉、アカシアおよびセルロースの低級アルキルエーテル（セルロースエーテルのヒドロキシおよびカルボキシ誘導体を包含）が含まれる。セルロースの例には、例えばヒドロキシプロピルセルロース、ヒドロキシプロピルメチルセルロース、ナトリウムカルボキシメチルセルロース、微結晶性セルロース（ＭＣＣ）、およびＭＣＣとナトリウムカルボキシルメチルセルロースが含まれる。１つの態様では、トラガカントを用い、それを本組成物の体積に対して約０．１から約１．０重量％（重量／体積）、より好適には本組成物に対して約０．５％（重量／体積）の量で混合する。キサンタンゴムの場合には、これを約０．０２５から約０．５％（重量／体積）、好適には約０．２５％（重量／体積）の量で用いる。
【００７９】
液体が示す粘度および安定性をより高くする目的で本持続放出イオン交換樹脂組成物に保湿剤組成物を含有させてもよい。完成製剤に入れるに有用な適切な保湿剤には、グリセリン、ポリエチレングリコール、プロピレングリコールおよびこれらの混合物が含まれる。
【００８０】
本発明の経口用液状組成物にまた１種以上の界面活性剤も本製剤総量の約５．０％（重量／体積）以下の量、好適には約０．０２から約３．０％（重量／体積）の量で含有させることも可能である。本発明の完成組成物を調製する時に用いるに有用な界面活性剤は、一般に、組成物が適切に均一になるように水系中の材料が示す安定性および分散性に役立つ有機材料である。選択する界面活性剤は好適には非イオン性界面活性剤、例えばポリ（オキシエチレン）（２０）ソルビタンモノオレエートおよびソルビタンモノオレエートなどである。それらはＴＷＥＥＮおよびＳＰＡＮとして商業的に公知でありかつ製造されているそれらの構造および分子量は幅広く多様である。
【００８１】
数多くの界面活性剤の中のいずれか１種を用いてもよいが、好適には、ポリソルベート共重合体（ソルビタン−モノ−９−オクタデセノエート−ポリ（オキシ−１，２−エタンジイル））を包含する群に属する化合物を用いる。そのような化合物をまた香味料および甘味剤のいずれも均一に溶解しかつ溶液の中に分散したままであるようにする機能を果たさせる目的でも添加する。
【００８２】
適切なポリソルベートには、ポリソルベート２０、ポリソルベート４０、ポリソルベート８０およびこれらの混合物が含まれる。最も好適には、ポリソルベート８０を用いる。このような界面活性剤成分が本組成物全体の約０．０１から約２．０％（重量／体積）を構成するようにし、好適には本組成物の総重量の約０．１％（重量／体積）を構成するようにする。
【００８３】
ポリソルベートと組み合わせるに有用な２番目の乳化剤／界面活性剤を用いることも可能であり、これは好適にはポロキサマー（ｐｏｌｏｘａｍｅｒ）、例えばＰｏｌｏｘａｍｅｒ  ４０７などである。Ｐｏｌｏｘａｍｅｒ  ４０７が示すＨＬＢ（親水性／親油性バランス）は約２２であり、これは商標名Ｐｌｕｏｒｏｎｉｃ−１２７（ＢＡＳＦ−ＮＪ）の下で販売されている。そのような２種類の界面活性剤を実質的に等しい量で用いてもよい。例えばＰｏｌｏｘａｍｅｒ  ４０７およびポリソルベート８０の各々をおおよそ本製剤の総重量の約０．０２から約４．０％（重量／体積）の濃度で一緒に用いてもよい。
【００８４】
本薬剤−イオン交換樹脂組成物を適切な水性媒体に入れて分散させることで水性懸濁液を得ることができるが、それに場合により適切な粘度向上剤１種または２種以上（例えばセルロース誘導体、キサンタンゴムなど）を添加してもよい。この上に示した組成物を適切な非水性が基になった媒体に場合により適切な粘度向上剤１種または２種以上［例えば水添食用脂肪、アルミニウムステイト（ａｌｕｍｉｎｕｍ  ｓｔａｔｅ）など］を添加して入れて分散させることで非水性懸濁液を得ることができる。適切な非水性媒体には、例えばアーモンド油、ラッカセイ油、大豆油または大豆油または分別植物油、例えば分別ヤシ油などが含まれる。
【００８５】
有用な防腐剤には、これらに限定するものでないが、安息香酸ナトリウム、安息香酸、ソルビン酸カリウム、エデト酸塩（またエチレンジアミンテトラ酢酸またはＥＤＴＡの塩、例えばジナトリウムＥＤＴＡなどとしても知られる）、パラベン（例えばメチル、エチル、プロピルまたはブチル−ヒドロキシベンゾエートなど）およびソルビン酸が含まれる。とりわけ有用な防腐剤にはキレート剤が含まれ、それらの数種はこの上に挙げたそれらでありかつ他のキレート剤は例えば下記である：ニトリロトリ酢酸（ＮＴＡ）；エチレンジアミンテトラ酢酸（ＥＤＴＡ）、ヒドロキシエチルエチレンジアミントリ酢酸（ＨＥＤＴＡ）、ジエチレントリアミンペンタ酢酸（ＤＰＴＡ）、１，２−ジアミノプロパンテトラ酢酸（１，２−ＰＤＴＡ）；１，３−ジアミノプロパンテトラ酢酸（１，３−ＰＤＴＡ）；２，２−エチレンジオキシビス［エチルイミノジ（酢酸）］（ＥＧＴＡ）；１，１０−ビス（２−ピリジルメチル）−１，４，７，１０−テトラアザデカン（ＢＰＴＥＴＡ）；エチレンジアミン（ＥＤＡＭＩＮＥ）；トランス−１，２−ジアミノシクロヘキサン−Ｎ、Ｎ、Ｎ’、Ｎ’−テトラ酢酸（ＣＤＴＡ）；エチレンジアミン−Ｎ、Ｎ’−ジアセテート（ＥＤＤＡ）；メト硫酸フェナジン（ＰＭＳ）；２、６−ジクロロ−インドフェノール（ＤＣＰＩＰ）；ビス（カルボキシメチル）ジアザ−１８−クラウン−６（ＣＲＯＷＮ）；ポルフィン（ｐｏｒｐｈｉｎｅ）；クロロフィル；ジメルカプロール（２、３−ジメルカプト−１−プロパノール）；クエン酸；酒石酸；フマル酸；リンゴ酸；およびこれらの塩。この上に挙げた防腐剤は例示であり、当該防腐剤の適合性および効力を検定する評価を各製剤に入れる各防腐剤に受けさせるべきである。防腐剤が製薬学的製剤中で示す効力を評価する方法は当分野の技術者に公知である。好適な防腐剤はパラベン防腐剤であり、それにはメチル、エチル、プロピルおよびブチルパラベンが含まれる。メチルおよびプロピルパラベンが最も好適である。好適には、メチルとプロピル両方のパラベンを本製剤にメチルパラベンとプロピルパラベンの比率が約２．５：１から約１６：１、好適には９：１になるように存在させる。
【００８６】
補助的甘味剤を用いる場合、本発明は、当技術分野で良く知られている甘味剤を含めることを意図し、そのような甘味剤には天然および人工両方の甘味剤が含まれる。このように、追加的甘味剤を下記の非限定リストから選択してもよい：水溶性の甘味剤、例えば単糖類、二糖類および多糖類、例えばキシロース、リボース、グルコース、マンノース、ガラクトース、フルクトース、高フルクトースコーンシロップ、デキストロース、スクロース、糖、マルトース、澱粉の部分加水分解物、またはコーンシロップ固体および糖アルコール、例えばソルビトール、キシリトール、マンニトールなどおよびこれらの混合物。
【００８７】
そのような甘味剤の量は一般に個々の液状製剤で選択する甘味剤の所望量に伴って変わるであろう。そのような量は一般に容易に抽出可能な甘味剤を用いる時には最終的な液状組成物の体積に対して０．００１から約９０重量％であろう。この上に記述した水溶性甘味剤を好適には最終的液状組成物の体積に対して約５から約７０重量％の量、最も好適には体積に対して約１０から約５０重量％の量で用いる。対照的に、人工甘味剤［例えばスクラロース、アセサルフェームＫおよびジペプチドが基になった甘味剤］の場合には、それを最終的液状組成物の体積に対して約０．００５から約５．０％、最も好適には約０．０１から約２．５重量％の量で用いる。香味油を用いて達成可能な香味レベルから独立させて所望度合の甘味を達成するには一般にそのような量が必要である。
【００８８】
適切な香味料には天然および人工両方の香味料が含まれ、そしてミント、例えばペパーミント、メントール、人工バニラ、シナモン、いろいろな果実香味料（個別および混合の両方）、精油［即ちチモール、エクリプトール（ｅｃｕｌｙｐｔｏｌ）、メントールおよびサリチル酸メチル］などを意図する。そのような香味料の使用量は一般に好みの問題であり、香味料の種類、個々の香味料および必要な強度の如き要因に左右される。このように、最終的生成物に要求される結果を得るための量は多様であり得る。そのような多様性は過度の実験を行う必要なく当技術分野の技術者の能力の範囲内である。そのような香味料の使用量は一般に個々の香味料に応じて多様であるが、例えば、最終的組成物の体積に対して約０．０１から約３重量％の重量の範囲であり得る。
【００８９】
本発明で用いるに有用な着色剤には顔料、例えば二酸化チタンなどが含まれ、それの添加量を体積当たり約１重量％以下の量、好適には体積当たり約０．６重量％以下にしてもよい。また、着色剤には食品、薬品および化粧品用途で用いるに適した染料も含まれ得、それらはＤ＆ＣおよびＦ．Ｄ．＆  Ｃ．染料などとして知られる。この上に示した範囲の使用に許容される材料は好適には水溶性である。説明に役立つ実例には、Ｆ．Ｄ．＆  Ｃ．ブルーＮｏ．２として知られるインジゴイド染料（これは５，５¢インジゴチンジスルホン酸のジナトリウム塩である）が含まれる。同様に、Ｆ．Ｄ．＆  Ｃ．グリーンＮｏ．１として知られる染料はトリフェニルメタン染料を含有して成り、これは４−［４−Ｎ−エチル  ｐ−スルホベンジルアミノ）ジフェニルメチレン］−［１−（Ｎ−エチル−Ｎ−ｐ−スルホニルベンジル）−２，５−シクロヘキサジエンイミン］のモノナトリウム塩である。あらゆるＦ．Ｄ．＆  Ｃ．およびＤ．＆  Ｃ．およびこれらの相当する化学構造の充分な詳述をＫｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ、第５巻、８５７−８８４頁（この原本は相応して引用することによって本明細書に組み入れられる）に見ることができる。
【００９０】
用いることができる適切な油脂には、部分水添植物もしくは動物脂肪、例えばヤシ油、パーム核油、牛脂、ラードなどが含まれるであろう。そのような材料の使用量を一般に食品に関しては最終的製品の約７．０重量％以下、好適には約３．５重量％以下の量にする。
【００９１】
本発明の組成物ではまたいずれかの疎水性材料の分散を助長する目的で湿潤剤を用いることも可能である。本組成物に入れる湿潤剤の濃度を本組成物に入れる材料の最適な分散を達成するように選択すべきでありかつ湿潤剤の濃度を実行可能な最低の量にすべきである。湿潤剤を過剰濃度で用いると懸濁液としての本組成物が凝集を起こす可能性があると理解すべきである。当技術分野の技術者は、最適な分散液を達成しかつ凝集を回避するに適切な湿潤剤および濃度を決定するに適切な実験方法を充分に熟知している。適切な湿潤剤がＵＳ  Ｐｈａｒｍａｃｏｅｐｉａ  ２９に挙げられている。
【００９２】
別の面において、本発明は、本発明の被覆薬剤−イオン交換樹脂複合体を含有させた製品を提供する。
【００９３】
いくつかの態様では、本発明の被覆薬剤−イオン交換樹脂複合体を投与の準備が出来ている形態でパック、例えばブリスターパック、ボトル、シリンジ、フォイルパック、パウチまたは他の適切な容器に入っている状態にする。他の態様では、本発明の組成物を場合により最終的投与用溶液を生じさせるに必要な希釈剤と一緒にパックの中に入っている濃縮形態にする。更に他の態様では、そのような製品に本発明で用いるに有用な化合物を固体形態で入れかつ場合により本発明で用いるに有用な薬剤−イオン交換樹脂複合体用の適切な懸濁基材または他の担体が入っている個別の容器を含めてもよい。
【００９４】
更に他の態様では、この上に示したパック／キットに、他の構成要素、例えば投薬定量装置（ｍｅｔｅｒ  ｄｏｓｅ  ａｐｐａｒａｔｕｓ）／デバイス、製品の希釈、混合および／または投与に関する説明書、他の容器、経鼻胃チューブなどを含める。そのような他のパック／キット構成要素は当技術分野の通常の技術者に容易に明らかであろう。
【００９５】
定量薬剤投与（ｍｅｔｅｒｅｄ  ｄｒｕｇ  ａｄｍｉｎｉｓｔｒａｔｉｏｎ）をもたらすデバイスは記述されておりかつ商業的にいろいろ入手可能であり、それらには制御輸液デバイス（例えば患者が制御する鎮痛法）、定量吸入器および移植可能ポンプが含まれる。例えば、圧縮可能ボトル用のいろいろな液体計量デバイスが記述されている［米国特許第６，９９７，３５８、米国特許第３，１４６，９１９（１９６０年に出願）、米国特許第３，５６７，０７９、（１９６８年に出願）およびＧＢ２２０１３９５（１９８６年に出願）］。複数の組成物を分与する装置が米国特許第６，９９７，２１９に示されている。
【００９６】
経鼻胃管を用いて薬剤を送達する方法および装置は当技術分野の通常の技術者に良く知られている。例えばＥ．Ｂｒｙｓｏｎ、“Ｄｒｕｇ  Ａｄｍｉｎｉｓｔｒａｔｉｏｎ  ｖｉａ  Ｎａｓｏｇａｓｔｒｉｃ  Ｔｕｂｅ”、Ｎｕｒｓ  Ｔｉｍｅｓ、２００１、４月１９−２５日９７（１６）：５１を参照。本発明はそのようなデバイスを用いて容易に送達可能である。適切な経鼻胃チューブは商業的に入手可能でありそして／または記述されている。例えば、米国特許第５，３３４，１６６；米国特許第５，３２２，０７３；米国特許第４，６１９，６７３；米国特許第４，３６３，３２３を参照。
【００９７】
以下の実施例は本発明の放出調節組成物をより具体的に例示する目的で示すものであり、限定を意図するものでない。それらは単に例示の目的で示すものであり、本発明の精神および範囲から逸脱しない限り変形および変更を成すことができると理解する。
【００９８】
実施例１から１７は、本発明の典型的な被覆薬剤−イオン交換樹脂複合体の調製を示す例示である。本実施例に記述する組成物のいくつかのサンプルにさらなる処理を受けさせることで最終的剤形を生じさせ、他のサンプルはさらなる調製そして続いて促進および室温条件下で行う安定化試験の目的で貯蔵した。
【００９９】
実施例１８に、本発明の組成物を用いた口腔内崩壊錠の組成物を例示する。
【０１００】
実施例１９および２０に、結果として色移行を起こしかつ凝集／凝固の原因になるコーティング組成物としてＥＵＤＲＡＧＩＴおよびＡＱＵＡＣＯＡＴを含有させた組成物を示す。
【０１０１】
実施例２１および２２に、本発明の被覆薬剤−イオン交換樹脂を用いた本発明の製剤を例示し、この製剤は薬物が乱用される可能性を低下させる製剤である。
被覆薬剤樹脂複合体の製造
【実施例１】
【０１０２】
【表１】
0005479086.tif 000002
【０１０３】
モルヒネ樹脂複合体の調製を最初に４５０ｇの硫酸モルヒネを５リットルの精製水に溶解させた後に８０７ｇのＡＭＢＥＲＬＩＴＥＴＭ  ＩＲＰ−６９樹脂を連続混合しながらゆっくり添加することを通して実施した。その分散液を４時間混合しそしてそれが完了した時点で沈降させた後、上澄み液を傾斜法で除去した。そのスラリー化／傾斜工程を充分な量の精製水を用いて２回繰り返した。次に、その湿った状態の樹脂複合体をＶＷＲＴＭ対流オーブンに入れて水分含有量が約２５％になるまで５０℃に維持することで乾燥させた。次に、５０１ｇのＫＯＬＬＩＣＯＡＴＴＭ  ＳＲ−３０ＤをＨｏｂａｒｔ型ミキサー（Ｋｉｔｃｈｅｎ  Ａｉｄ）に入れておいた前記湿った状態の樹脂複合体にゆっくり添加することで均一な塊を生じさせた。前記湿った状態の塊を再び５０℃のＶＷＲTM対流オーブンに入れて水分含有量が約２０％になるまで乾燥させた。次に、ＣＯ−ＭＩＬＴＭブランドの製粉装置を用いてその半乾きの顆粒を４０メッシュのスクリーンに通すことで製粉した後、乾燥を５０℃で水分含有量が４−６％の範囲になるまで継続した。次に、ＣＯ−ＭＩＬＴＭブランドの製粉装置［ＱＵＡＤＲＯ］を用いてその乾燥させた顆粒を４０メッシュのスクリーンに通すことで製粉した。
【０１０４】
被覆用溶液の調製を９５２ｇのＫＯＬＬＩＣＯＡＴＴＭ  ＳＲ−３０Ｄと１４ｇのトリアセチンを５３３ｇの精製水に入れて分散させて１時間混合することを通して実施した。ＷＵＲＳＴＥＲ方法を用いた被覆工程をＶＥＣＴＯＲＴＭ  ＦＬＭ−１流動床加工装置を用いて１，３５０ｇの前記被覆用溶液を６００ｇのモルヒネ樹脂複合体に加えることで実施すると結果として４５％の重量上昇がもたらされた。この被覆条件を入り口温度が７７−８２℃で生成物の温度が２６−３３℃で空気の流量が１７−１８ｃｆｍでノズルの圧力が２．５ｋｇ／ｃｍ２で加速器の空気圧が１．０ｋｇ／ｃｍ２で噴霧速度が５−８ｇ／分になるように調節することで均一な被覆を達成した。次に、前記被覆を受けさせたモルヒネ樹脂複合体を６０℃に５時間置くことで硬化させた。
【実施例２】
【０１０５】
【表２】
0005479086.tif 000003
【０１０６】
オキシコドン樹脂複合体の調製を最初に４５０ｇのオキシコドンＨＣｌを８リットルの精製水に溶解させた後に１，４２７ｇのＡＭＢＥＲＬＩＴＥＴＭ  ＩＲＰ−６９樹脂を連続混合しながらゆっくり加えることを通して実施した。その分散液を４時間混合しそしてそれが完了した時点で沈降させた後、上澄み液を傾斜法で除去した。そのスラリー化／傾斜工程を充分な量の精製水を用いて２回繰り返した。次に、その湿った状態の樹脂複合体をＶＷＲＴＭ対流オーブンに入れてそれを水分含有量が約１５％になるまで５０℃に維持することで乾燥させた。次に、Ｈｏｂａｒｔ型ミキサー（Ｋｉｔｃｈｅｎ  Ａｉｄ）を用いて５００ｇのＫＯＬＬＩＣＯＡＴＴＭ  ＳＲ−３０Ｄを前記湿った状態の樹脂複合体にゆっくり加えることで均一な塊を生じさせた。前記湿った状態の塊を再び５０℃のＶＷＲTM対流オーブンに入れて水分含有量が約１２％になるまで乾燥させた。次に、ＣＯ−ＭＩＬＴＭブランドの製粉装置を用いてその半乾きの顆粒を４０メッシュのスクリーンに通すことで製粉した後、乾燥を５０℃で水分含有量が４−６％の範囲になるまで継続した。次に、ＣＯ−ＭＩＬＴＭブランドの製粉装置を用いてその乾燥させた顆粒を４０メッシュのスクリーンに通すことで製粉した。
【０１０７】
被覆用溶液の調製を８２５ｇのＫＯＬＬＩＣＯＡＴＴＭ  ＳＲ−３０Ｄと１２ｇのトリアセチンを４６２ｇの精製水に入れて分散させて１時間混合することを通して実施した。ＷＵＲＳＴＥＲ方法を用いた被覆工程をＶＥＣＴＯＲＴＭ  ＦＬＭ−１流動床加工装置を用いて１，２００ｇの前記被覆用溶液を６００ｇのオキシコドン樹脂複合体に加えることで実施すると結果として４０％の重量上昇がもたらされた。この被覆条件を入り口温度が７０−８０℃で生成物の温度が２５−３１℃で空気の流量が１６−１７ｃｆｍでノズルの圧力が２．５−３．０ｋｇ／ｃｍ２で加速器の空気圧が１．０ｋｇ／ｃｍ２で噴霧速度が３−５ｇ／分になるように調節することで均一な被覆を達成した。次に、前記被覆を受けさせたオキシコドン樹脂複合体を６０℃に５時間置くことで硬化させた。
【実施例３】
【０１０８】
【表３】
0005479086.tif 000004
【０１０９】
アルブテロール樹脂複合体の調製を最初に２８６ｇの硫酸アルブテロールを８リットルの精製水に溶解させた後に１８３７ｇのＡＭＢＥＲＬＩＴＥＴＭ  ＩＲＰ−６９樹脂を連続混合しながらゆっくり加えることを通して実施した。その分散液を４時間混合しそしてそれが完了した時点で沈降させた後、上澄み液を傾斜法で除去した。そのスラリー化／傾斜工程を充分な量の精製水を用いて２回繰り返した。次に、その湿った状態の樹脂複合体をＶＷＲＴＭ対流オーブンに入れてそれを５０℃に水分含有量が約３０％になるまで維持することで乾燥させた。次に、Ｈｏｂａｒｔ型ミキサー（Ｋｉｔｃｈｅｎ  Ａｉｄ）を用いて６４０ｇのＫＯＬＬＩＣＯＡＴＴＭ  ＳＲ−３０Ｄを前記湿った状態の樹脂複合体にゆっくり加えることで均一な塊を生じさせた。前記湿った状態の塊を再び５０℃のＶＷＲTM対流オーブンで水分含有量が約２５％になるまで乾燥させた。次に、ＣＯ−ＭＩＬＴＭブランドの製粉装置を用いてその半乾きの顆粒を４０メッシュのスクリーンに通すことで製粉した後、乾燥を５０℃で水分含有量が４−６％の範囲になるまで継続した。次に、ＣＯ−ＭＩＬＴＭブランドの製粉装置を用いてその乾燥させた顆粒を４０メッシュのスクリーンに通すことで製粉した。
【０１１０】
被覆用溶液の調製を９５２ｇのＫＯＬＬＩＣＯＡＴＴＭ  ＳＲ−３０Ｄと１４ｇのトリアセチンを５３３ｇの精製水に入れて分散させて１時間混合することを通して実施した。ＷＵＲＳＴＥＲ方法を用いた被覆工程をＶＥＣＴＯＲＴＭ  ＦＬＭ−１流動床加工装置を用いて１，３５０ｇの前記被覆用溶液を６００ｇのアルブテロール樹脂複合体に加えることで実施すると結果として４５％の重量上昇がもたらされた。この被覆条件を入り口温度が約６０℃で生成物の温度が３１−３４℃で空気の流量が１８−１９ｃｆｍでノズルの圧力が２．５ｋｇ／ｃｍ２で加速器の空気圧が１．０ｋｇ／ｃｍ２で噴霧速度が３−６ｇ／分になるように調節することで均一な被覆を達成した。次に、前記被覆を受けさせたアルブテロール樹脂複合体を６０℃に５時間置くことで硬化させた。
【実施例４】
【０１１１】
【表４】
0005479086.tif 000005
【０１１２】
メチルフェニダート樹脂複合体の調製を最初に５００ｇのメチルフェニダートＨＣｌを８リットルの精製水に溶解させた後に１，３０６ｇのＡＭＢＥＲＬＩＴＥＴＭ  ＩＲＰ−６９樹脂を連続混合しながらゆっくり加えることを通して実施した。その分散液を４時間混合しそしてそれが完了した時点で沈降させた後、上澄み液を傾斜法で除去した。そのスラリー化／傾斜工程を充分な量の精製水を用いて２回繰り返した。次に、その湿った状態の樹脂複合体をＶＷＲＴＭ対流オーブンに入れてそれを５０℃に水分含有量が約２０−３０％になるまで維持することで乾燥させた。次に、Ｈｏｂａｒｔ型ミキサー（Ｋｉｔｃｈｅｎ  Ａｉｄ）を用いて４６７ｇのＥＵＤＲＡＧＩＴＴＭＮＥ−３０Ｄを前記湿った状態の樹脂複合体にゆっくり加えることで均一な塊を生じさせた。次に、前記湿った状態の塊を１０メッシュのスクリーンに通した後、再び５０℃のＶＷＲＴＭ対流オーブンで水分含有量が約４−６％になるまで乾燥させた。次に、ＣＯ−ＭＩＬＴＭブランドの製粉装置を用いてその乾燥させた顆粒を４０メッシュのスクリーンに通すことで製粉した。
【０１１３】
被覆用溶液の調製を６３５ｇのＫＯＬＬＩＣＯＡＴＴＭ  ＳＲ−３０Ｄと９．５ｇのトリアセチンを３５６ｇの精製水に入れて分散させて１時間混合することを通して実施した。ＷＵＲＳＴＥＲ方法を用いた被覆工程をＶＥＣＴＯＲＴＭ  ＦＬＭ−１流動床加工装置を用いて９００ｇの前記被覆用溶液を６００ｇのメチルフェニダート樹脂複合体に加えることで実施すると結果として３０％の重量上昇がもたらされた。この被覆条件を入り口温度が５５−６２℃で生成物の温度が２９−３１℃で空気の流量が２０−２４ｃｆｍでノズルの圧力が２．５ｋｇ／ｃｍ２で加速器の空気圧が１．０ｋｇ／ｃｍ２で噴霧速度が４−６ｇ／分になるように調節することで均一な被覆を達成した。次に、前記被覆を受けさせたメチルフェニダート樹脂複合体を６０℃に５時間置くことで硬化させた。
【実施例５】
【０１１４】
【表５】
0005479086.tif 000006
【０１１５】
デキストロメトルファン樹脂複合体の調製を最初に９５４ｇのデキストロメトルファンＨＢｒを８リットルの精製水に溶解させて７５−８０℃に加熱した後に１，７５８ｇのＡＭＢＥＲＬＩＴＥＴＭ  ＩＲＰ−６９樹脂を室温になるまで冷却しつつ連続混合しながらゆっくり添加することを通して実施した。その分散液を４時間混合しそしてそれが完了した時点で沈降させた後、上澄み液を傾斜法で除去した。そのスラリー化／傾斜工程を充分な量の精製水を用いて２回繰り返した。次に、その湿った状態の樹脂複合体をＶＷＲＴＭ対流オーブンに入れてそれを５０℃に水分含有量が約２０−２５％になるまで維持することで乾燥させた。個別の容器内で、ＫＯＬＬＩＤＯＮ  Ｋ−３０重合体（１１６ｇ）を１，１５０ｇの精製水に溶解させた後、Ｈｏｂａｒｔ型ミキサー（Ｋｉｔｃｈｅｎ  Ａｉｄ）を用いて前記湿った状態の樹脂複合体にゆっくり加えることで均一な塊を生じさせた。次に、前記湿った状態の塊を５０℃のＶＷＲＴＭ対流オーブンで水分含有量が約４−６％になるまで乾燥させた。次に、ＣＯ−ＭＩＬＴＭブランドの製粉装置を用いてその乾燥させた顆粒を４０メッシュのスクリーンに通すことで製粉した。
【０１１６】
被覆用溶液の調製を７６２ｇのＫＯＬＬＩＣＯＡＴＴＭ  ＳＲ−３０Ｄ重合体と１１ｇのトリアセチンを４２７ｇの精製水に入れて分散させて１時間混合することを通して実施した。ＷＵＲＳＴＥＲ方法を用いた被覆工程をＶＥＣＴＯＲＴＭ  ＦＬＭ−１流動床加工装置を用いて１，０５０ｇの前記被覆用溶液を６００ｇのデキストロメトルファン樹脂複合体に加えることで実施すると結果として３５％の重量上昇がもたらされた。この被覆条件を入り口温度が６４−７１℃で生成物の温度が２７−３５℃で空気の流量が１５−２０ｃｆｍでノズルの圧力が２．５ｋｇ／ｃｍ２で加速器の空気圧が１．０ｋｇ／ｃｍ２で噴霧速度が４−６ｇ／分になるように調節することで均一な被覆を達成した。次に、前記被覆を受けさせたデキストロメトルファン樹脂複合体を６０℃に５時間置くことで硬化させた。
【実施例６】
【０１１７】
【表６】
0005479086.tif 000007
【０１１８】
コデイン樹脂複合体の調製を最初に５００ｇの燐酸コデインを５ｋｇの精製水に溶解させた後に１，８５６ｇのＡＭＢＥＲＬＩＴＥＴＭ  ＩＲＰ−６９樹脂を連続混合しながらゆっくり加えることを通して実施した。その分散液を４時間混合しそしてそれが完了した時点で沈降させた後、上澄み液を傾斜法で除去した。そのスラリー化／傾斜工程を充分な量の精製水を用いて２回繰り返した。次に、前記湿った状態の樹脂複合体をＶＷＲＴＭ対流オーブンに入れてそれを５０℃に水分含有量が約２０−３０％になるまで維持することで乾燥させた。Ｈｏｂａｒｔ型ミキサー（Ｋｉｔｃｈｅｎ  Ａｉｄ）を用いてＥＵＤＲＡＧＩＴＴＭＮＥ−３０Ｄ重合体系（６６８ｇ）と１，１５０ｇの精製水を混合した後、前記湿った状態の樹脂複合体にゆっくり添加することで均一な塊を生じさせた。前記湿った状態の塊を５０℃のＶＷＲＴＭ対流オーブンで水分含有量が約３−７％になるまで乾燥させた。次に、ＣＯ−ＭＩＬＴＭブランドの製粉装置を用いてその乾燥させた顆粒を４０メッシュのスクリーンに通すことで製粉した。
【０１１９】
被覆用溶液の調製を６３５ｇのＫＯＬＬＩＣＯＡＴＴＭ  ＳＲ−３０Ｄ重合体と９．５ｇのトリアセチンを３５６ｇの精製水に入れて分散させて１時間混合することを通して実施した。ＷＵＲＳＴＥＲ方法を用いた被覆工程をＶＥＣＴＯＲＴＭ  ＦＬＭ−１流動床加工装置を用いて９００ｇの前記被覆用溶液を６００ｇのコデイン樹脂複合体に加えることで実施すると結果として３０％の重量上昇がもたらされた。この被覆条件を入り口温度が５４−６８℃で生成物の温度が３０−３５℃で空気の流量が１９−２３ｃｆｍでノズルの圧力が２．５ｋｇ／ｃｍ２で加速器の空気圧が１．０ｋｇ／ｃｍ２で噴霧速度が４−６ｇ／分になるように調節することで均一な被覆を達成した。次に、前記被覆を受けさせたコデイン樹脂複合体を６０℃に５時間置くことで硬化させた。
【実施例７】
【０１２０】
【表７】
0005479086.tif 000008
【０１２１】
トラマドール樹脂複合体の調製を最初に５００ｇのトラマドールＨＣｌを８リットルの精製水に溶解させた後に１，３４５ｇのＡＭＢＥＲＬＩＴＥＴＭ  ＩＲＰ−６９樹脂を連続混合しながらゆっくり加えることを通して実施した。その分散液を４時間混合しそしてそれが完了した時点で沈降させた後、上澄み液を傾斜法で除去した。そのスラリー化／傾斜工程を充分な量の精製水を用いて２回繰り返した。次に、その湿った状態の樹脂複合体をＶＷＲＴＭ対流オーブンに入れて水分含有量が約２５％になるまで５０℃に維持することで乾燥させた。次に、Ｈｏｂａｒｔ型ミキサー（Ｋｉｔｃｈｅｎ  Ａｉｄ）を用いてＫＯＬＬＩＣＯＡＴＴＭ  ＳＲ−３０Ｄ重合体（４６７ｇ）を前記湿った状態の樹脂複合体にゆっくり加えることで均一な塊を生じさせた。前記湿った状態の塊を再び５０℃のＶＷＲＴＭ対流オーブンに入れて水分含有量が約２０％になるまで乾燥させた。次に、ＣＯ−ＭＩＬＴＭブランドの製粉装置を用いて半乾きの顆粒を４０メッシュのスクリーンに通すことで製粉した後、乾燥を５０℃で水分含有量が４−６％の範囲になるまで継続した。次に、ＣＯ−ＭＩＬＴＭブランドの製粉装置を用いてその乾燥させた顆粒を４０メッシュのスクリーンに通すことで製粉した。
【０１２２】
被覆用溶液の調製を７６２ｇのＫＯＬＬＩＣＯＡＴＴＭ  ＳＲ−３０Ｄ重合体と１１ｇのトリアセチンを４２７ｇの精製水に入れて分散させて１時間混合することを通して実施した。ＷＵＲＳＴＥＲ方法を用いた被覆工程をＶＥＣＴＯＲＴＭ  ＦＬＭ−１流動床加工装置を用いて１，０５０ｇの前記被覆用溶液を６００ｇのトラマドール樹脂複合体に加えることで実施すると結果として３５％の重量上昇がもたらされた。この被覆条件を入り口温度が約６０−６６℃で生成物の温度が２５−３３℃で空気の流量が１６−１９ｃｆｍでノズルの圧力が２．５ｋｇ／ｃｍ２で加速器の空気圧が１．０ｋｇ／ｃｍ２で噴霧速度が４−５ｇ／分になるように調節することで均一な被覆を達成した。次に、前記被覆を受けさせたトラマドール樹脂複合体を６０℃に５時間置くことで硬化させた。
【実施例８】
【０１２３】
【表８】
0005479086.tif 000009
【０１２４】
プソイドエフェドリン樹脂複合体の調製を最初に８５７ｇのプソイドエフェドリンＨＣｌを５リットルの精製水に溶解させた後に１，５８９ｇのＡＭＢＥＲＬＩＴＥＴＭ  ＩＲＰ−６９樹脂を連続混合しながらゆっくり加えることを通して実施した。その分散液を４時間混合しそしてそれが完了した時点で沈降させた後、上澄み液を傾斜法で除去した。そのスラリーを濾過した後、充分な量の精製水で３回濯いだ。次に、その湿った状態の樹脂複合体をＶＷＲＴＭ対流オーブンに入れて水分含有量が約２５％になるまで５０℃に維持することで乾燥させた。次に、Ｈｏｂａｒｔ型ミキサー（Ｋｉｔｃｈｅｎ  Ａｉｄ）を用いてＫＯＬＬＩＣＯＡＴＴＭ  ＳＲ−３０Ｄ重合体（６６８ｇ）を前記湿った状態の樹脂複合体にゆっくり加えることで均一な塊を生じさせた。前記湿った状態の塊を再び５０℃のＶＷＲＴＭ対流オーブンで水分含有量が約３０％になるまで乾燥させた。次に、ＣＯ−ＭＩＬＴＭブランドの製粉装置を用いてその半乾きの顆粒を４０メッシュのスクリーンに通すことで製粉した後、乾燥を５０℃で水分含有量が４−６％の範囲になるまで継続した。次に、ＣＯ−ＭＩＬＴＭブランドの製粉装置を用いてその乾燥させた顆粒を４０メッシュのスクリーンに通すことで製粉した。
【０１２５】
被覆用溶液の調製を８２５ｇのＫＯＬＬＩＣＯＡＴＴＭ  ＳＲ−３０Ｄ重合体と１２ｇのトリアセチンを４６２ｇの精製水に入れて分散させて１時間混合することを通して実施した。Ｗｕｓｔｅｒ方法を用いた被覆工程をＶＥＣＴＯＲＴＭ  ＦＬＭ−１流動床加工装置を用いて１，２００ｇの前記被覆用溶液を６００ｇのプソイドエフェドリン樹脂複合体に加えることで実施すると結果として４０％の重量上昇がもたらされた。この被覆条件を入り口温度が約６８−７２℃で生成物の温度が２６−３２℃で空気の流量が１６−１９ｃｆｍでノズルの圧力が２．５ｋｇ／ｃｍ２で加速器の空気圧が１．０ｋｇ／ｃｍ２で噴霧速度が４−６ｇ／分になるように調節することで均一な被覆を達成した。次に、前記被覆を受けさせたプソイドエフェドリン樹脂複合体を６０℃に５時間置くことで硬化させた。
【実施例９】
【０１２６】
【表９】
0005479086.tif 000010
【０１２７】
フェニレフリン樹脂複合体の調製を最初に４００ｇのフェニレフリンＨＣｌを８リットルの精製水に溶解させた後に１，１６５ｇのＡＭＢＥＲＬＩＴＥＴＭ  ＩＲＰ−６９樹脂を連続混合しながらゆっくり加えることを通して実施した。その分散液を４時間混合しそしてそれが完了した時点で沈降させた後、上澄み液を傾斜法で除去した。そのスラリー化／傾斜工程を充分な量の精製水を用いて２回繰り返した。次に、その湿った状態の樹脂複合体をＶＷＲＴＭ対流オーブンに入れて水分含有量が約２５％になるまで５０℃に維持することで乾燥させた。次に、Ｈｏｂａｒｔ型ミキサー（Ｋｉｔｃｈｅｎ  Ａｉｄ）を用いてＫＯＬＬＩＣＯＡＴＴＭ  ＳＲ−３０Ｄ重合体系（４６７ｇ）を前記湿った状態の樹脂複合体にゆっくり加えることで均一な塊を生じさせた。前記湿った状態の塊を再び５０℃のＶＷＲＴＭ対流オーブンで水分含有量が約３０％になるまで乾燥させた。次に、ＣＯ−ＭＩＬＴＭブランドの製粉装置を用いてその半乾きの顆粒を４０メッシュのスクリーンに通すことで製粉した後、乾燥を５０℃で水分含有量が４−６％の範囲になるまで継続した。次に、ＣＯ−ＭＩＬＴＭブランドの製粉装置を用いてその乾燥させた顆粒を４０メッシュのスクリーンに通すことで製粉した。
【０１２８】
被覆用溶液の調製を８２５ｇのＫＯＬＬＩＣＯＡＴＴＭ  ＳＲ−３０Ｄ重合体系と１２ｇのトリアセチンを４６２ｇの精製水に入れて分散させて１時間混合することを通して実施した。ＷＵＲＳＴＥＲ方法を用いた被覆工程をＶＥＣＴＯＲＴＭ  ＦＬＭ−１流動床加工装置を用いて１，２００ｇの前記被覆用溶液を６００ｇのフェニレフリン樹脂複合体に加えることで実施すると結果として４０％の重量上昇がもたらされた。この被覆条件を入り口温度が約６０−７２℃で生成物の温度が２５−３４℃で空気の流量が１６−１９ｃｆｍでノズルの圧力が２．５ｋｇ／ｃｍ２で加速器の空気圧が１．０ｋｇ／ｃｍ２で噴霧速度が４−６ｇ／分になるように調節することで均一な被覆を達成した。次に、前記被覆を受けさせたフェニレフリン樹脂複合体を６０℃に５時間置くことで硬化させた。
【実施例１０】
【０１２９】
【表１０】
0005479086.tif 000011
【０１３０】
ヒドロコドン樹脂複合体の調製を最初に４５０ｇの酒石酸水素ヒドロコドンを８ｋｇの精製水に溶解させた後に１，４０７ｇのＡＭＢＥＲＬＩＴＥＴＭ  ＩＲＰ−６９樹脂を連続混合しながらゆっくり加えることを通して実施した。その分散液を４時間混合しそしてそれが完了した時点で沈降させた後、上澄み液を傾斜法で除去した。そのスラリー化／傾斜工程を充分な量の精製水を用いて２回繰り返した。次に、その湿った状態の樹脂複合体をＶＷＲＴＭ対流オーブンに入れてそれを５０℃に水分含有量が約２０−２５％になるまで維持することで乾燥させた。Ｈｏｂａｒｔ型ミキサー（Ｋｉｔｃｈｅｎ  Ａｉｄ）を用いてＫＯＬＬＩＣＯＡＴＴＭ  ＳＲ−３０Ｄ重合体（５００ｇ）を前記湿った状態の樹脂複合体にゆっくり加えることで均一な塊を生じさせた。前記湿った状態の塊を再び５０℃のＶＷＲＴＭ対流オーブンで水分含有量が約１５−２０％になるまで乾燥させた。次に、ＣＯ−ＭＩＬＴＭブランドの製粉装置を用いてその半乾きの顆粒を４０メッシュのスクリーンに通すことで製粉した後、乾燥を５０℃で水分含有量が３−７％になるまで継続した。次に、ＣＯ−ＭＩＬＴＭブランドの製粉装置を用いてその乾燥させた顆粒を４０メッシュのスクリーンに通すことで製粉した。
【０１３１】
被覆用溶液の調製を９５２ｇのＫＯＬＬＩＣＯＡＴＴＭ  ＳＲ−３０Ｄ重合体と１４ｇのトリアセチンを５３３ｇの精製水に入れて分散させて１時間混合することを通して実施した。ＷＵＲＳＴＥＲ方法を用いた被覆工程をＶＥＣＴＯＲＴＭ  ＦＬＭ−１流動床加工装置を用いて１，０５０ｇの前記被覆用溶液を６００ｇのヒドロコドン樹脂複合体に加えることで実施すると結果として３５％の重量上昇がもたらされた。この被覆条件を入り口温度が約５５−６６℃で生成物の温度が２６−３２℃で空気の流量が１６−２０ｃｆｍでノズルの圧力が２．５ｋｇ／ｃｍ２で加速器の空気圧が１．０ｋｇ／ｃｍ２で噴霧速度が４−５ｇ／分になるように調節することで均一な被覆を達成した。次に、前記被覆を受けさせたヒドロコドン樹脂複合体を６０℃に５時間置くことで硬化させた。
【実施例１１】
【０１３２】
【表１１】
0005479086.tif 000012
【０１３３】
ベンラファクシン樹脂複合体の調製を最初に５００ｇのベンラファクシンＨＣｌを５Ｌの精製水に溶解させた後に１，０００ｇのＡＭＢＥＲＬＩＴＥＴＭ  ＩＲＰ−６９樹脂を連続混合しながらゆっくり加えることを通して実施した。その分散液を４時間混合しそしてそれが完了した時点で沈降させた後、上澄み液を傾斜法で除去した。そのスラリー化／傾斜工程を充分な量の精製水を用いて２回繰り返した。次に、その湿った状態の樹脂複合体をＶＷＲＴＭ対流オーブンに入れて水分含有量が約２５％になるまで５０℃に維持することで乾燥させた。次に、Ｈｏｂａｒｔ型ミキサー（Ｋｉｔｃｈｅｎ  Ａｉｄ）を用いて４６７ｇのＥＵＤＲＡＧＩＴＴＭＮＥ−３０Ｄ重合体を前記湿った状態の樹脂複合体にゆっくり加えることで均一な塊を生じさせた。前記湿った状態の塊を５０℃のＶＷＲＴＭ対流オーブンで水分含有量が約４−６％になるまで乾燥させた。次に、ＣＯ−ＭＩＬＴＭブランドの製粉装置を用いてその乾燥させた顆粒を４０メッシュのスクリーンに通すことで製粉した。
【０１３４】
被覆用溶液の調製を６３５ｇのＫＯＬＬＩＣＯＡＴＴＭ  ＳＲ−３０Ｄ重合体系と９．５ｇのトリアセチンを３５６ｇの精製水に入れて分散させて１時間混合することを通して実施した。ＷＵＲＳＴＥＲ方法を用いた被覆工程をＶＥＣＴＯＲＴＭ  ＦＬＭ−１流動床加工装置を用いて９００ｇの前記被覆用溶液を６００ｇのベンラファクシン樹脂複合体に加えることで実施すると結果として３０％の重量上昇がもたらされた。この被覆条件を入り口温度が４０−４５℃で生成物の温度が２９−３３℃で空気の流量が４０ｃｆｍおよびノズルの圧力が２．５ｋｇ／ｃｍ２で加速器の空気圧が１．０ｋｇ／ｃｍ２で噴霧速度が４−７ｇ／分になるように調節することで均一な被覆を達成した。次に、前記被覆を受けさせたベンラファクシン樹脂複合体を６０℃に５時間置くことで硬化させた。
【実施例１２】
【０１３５】
【表１２】
0005479086.tif 000013
【０１３６】
オキシブチニン樹脂複合体の調製を最初に３００ｇの塩酸オキシブチニンを８Ｌの精製水に溶解させた後に１５８６ｇのＡＭＢＥＲＬＩＴＥTM  ＩＲＰ−６９樹脂を連続混合しながらゆっくり加えることを通して実施した。ｐＨを３．９に調整した。その分散液を４時間混合しそしてそれが完了した時点で沈降させた後、上澄み液を傾斜法で除去した。そのスラリー化／傾斜工程を充分な量の精製水を用いて２回繰り返した。次に、その湿った状態の樹脂複合体をＶＷＲTM対流オーブンに入れてそれを５０℃に水分含有量が約２５％になるまで維持することで乾燥させた。次に、Ｈｏｂａｒｔ型ミキサー（Ｋｉｔｃｈｅｎ  Ａｉｄ）を用いてＫＯＬＬＩＣＯＡＴTM  ＳＲ−３０Ｄ重合体系（５４０ｇ）を前記湿った状態の樹脂複合体にゆっくり加えることで均一な塊を生じさせた。前記湿った状態の塊を再び５０℃のＶＷＲTM対流オーブンで水分含有量が約２５％になるまで乾燥させた。次に、ＣＯ−ＭＩＬTMを用いてその半乾きの顆粒を４０メッシュのスクリーンに通すことで製粉した後、乾燥を５０℃で水分含有量が３−７％になるまで継続した。次に、ＣＯ−ＭＩＬTMを用いてその乾燥させた顆粒を４０メッシュのスクリーンに通すことで製粉した。
【０１３７】
被覆用溶液の調製を７６１．９ｇのＫＯＬＬＩＣＯＡＴTM  ＳＲ−３０Ｄ重合体と１１．４ｇ  トリアセチンを４２６．７ｇの精製水に入れて分散させて１時間混合することを通して実施した。ＷＵＲＳＴＥＲ方法を用いた被覆工程をＶＥＣＴＯＲTM  ＦＬＭ−１流動床加工装置を用いて１０５０ｇの前記被覆用溶液を６００ｇのオキシブチニン樹脂複合体に加えることで実施すると結果として３５％の重量上昇がもたらされた。この被覆条件を入り口温度が約５８−７２℃で生成物の温度が２６−３２℃で空気の流量が１６−２０ｃｆｍでノズルの圧力が２．５ｋｇ／ｃｍ２で加速器の空気圧が１．０ｋｇ／ｃｍ２で噴霧速度が４−６ｇ／分になるように調節することで均一な被覆を達成した。次に、その被覆を受けさせたオキシブチニン樹脂複合体を６０℃に５時間置くことで硬化させた。
【実施例１３】
【０１３８】
【表１３】
0005479086.tif 000014
【０１３９】
メトホルミン樹脂複合体の調製を最初に２２５ｇのメトホルミンＨＣｌを４Ｌの精製水に溶解させた後に７３５ｇのＡＭＢＥＲＬＩＴＥTM  ＩＲＰ−６９樹脂を連続混合しながらゆっくり加えることを通して実施した。その分散液を４時間混合しそしてそれが完了した時点で沈降させた後、上澄み液を傾斜法で除去した。そのスラリー化／傾斜工程を充分な量の精製水を用いて２回繰り返した。次に、その湿った状態の樹脂複合体をＶＷＲTM対流オーブンに入れてそれを５０℃に水分含有量が約２５％になるまで維持することで乾燥させた。最初に、Ｈｏｂａｒｔ型ミキサー（Ｋｉｔｃｈｅｎ  Ａｉｄ）を用いてＫＯＬＬＩＣＯＡＴTM  ＳＲ−３０Ｄ（２５０ｇ）を１５０ｇの精製水と混合した後、その混合物を前記湿った状態の樹脂複合体にゆっくり加えることで均一な塊を生じさせた。前記湿った状態の塊を再び５０℃  ＶＷＲTM対流オーブンで水分含有量が約２０％になるまで乾燥させた。次に、ＣＯ−ＭＩＬTMブランドの製粉装置を用いてその半乾きの顆粒を４０メッシュのスクリーンに通すことで製粉した後、乾燥を５０℃で水分含有量が３−７％になるまで継続した。次に、ＣＯ−ＭＩＬTMブランドの製粉装置を用いてその乾燥させた顆粒を４０メッシュのスクリーンに通すことで製粉した。
【０１４０】
被覆用溶液の調製を７６１．９ｇのＫＯＬＬＩＣＯＡＴTM  ＳＲ−３０Ｄ重合体と１１．４ｇトリアセチンを４２６．７ｇの精製水に入れて分散させて１時間混合することを通して実施した。ＷＵＲＳＴＥＲ方法を用いた被覆工程をＶＥＣＴＯＲTM  ＦＬＭ−１流動床加工装置を用いて１０５０ｇの前記被覆用溶液を６００ｇのメトホルミン樹脂複合体に加えることで実施すると結果として３５％の重量上昇がもたらされた。この被覆条件を入り口温度が約６８−７２℃で生成物の温度が２８−３８℃で空気の流量が１６−２４ｃｆｍでノズルの圧力が２．５ｋｇ／ｃｍ２で加速器の空気圧が１．０ｋｇ／ｃｍ２で噴霧速度が５−７ｇ／分になるように調節することで均一な被覆を達成した。次に、その被覆を受けさせたメトホルミン樹脂複合体を６０℃に５時間置くことで硬化させた。
【実施例１４】
【０１４１】
【表１４】
0005479086.tif 000015
【０１４２】
イブプロフェン樹脂複合体の調製を最初に４００ｇのイブプロフェンを８Ｌの精製水（ｐＨを１０ＮのＮａＯＨで＞８に調整しておいた）に溶解させた後に８００ｇのＰＵＲＯＬＩＴＥTM  Ａ４３０ＭＲ樹脂を連続混合しながらゆっくり加えることを通して実施した。その分散液を４時間混合しそしてそれが完了した時点で沈降させた後、上澄み液を傾斜法で除去した。そのスラリー化／傾斜工程を充分な量の精製水を用いて２回繰り返した。次に、その湿った状態の樹脂複合体をＶＷＲTM対流オーブンに入れてそれを５０℃に水分含有量が約２５％になるまで維持することで乾燥させた。次に、Ｈｏｂａｒｔ型ミキサー（Ｋｉｔｃｈｅｎ  Ａｉｄ）を用いてＫＯＬＬＩＣＯＡＴTM  ＳＲ−３０Ｄ（２５０ｇ）を前記湿った状態の樹脂複合体にゆっくり加えることで均一な塊を生じさせた。前記湿った状態の塊を再び５０℃のＶＷＲTM対流オーブンで水分含有量が約２０％になるまで乾燥させた。次に、ＣＯ−ＭＩＬTMブランドの製粉装置を用いて半乾きの顆粒を４０メッシュのスクリーンに通すことで製粉した後、乾燥を５０℃で水分含有量が４−６％になるまで継続した。その乾燥させた顆粒を再びＣＯ−ＭＩＬTMを用いて４０メッシュのスクリーンに通すことで製粉した。
【０１４３】
被覆用溶液の調製を７６１．９ｇのＫＯＬＬＩＣＯＡＴTM  ＳＲ−３０Ｄ重合体と１１．４ｇトリアセチンを４２６．７ｇの精製水に入れて分散させて１時間混合することを通して実施した。ＷＵＲＳＴＥＲ方法を用いた被覆工程をＶＥＣＴＯＲTM  ＦＬＭ−１流動床加工装置を用いて１０５０ｇの前記被覆用溶液を６００ｇのイブプロフェン樹脂複合体に加えることで実施すると結果として３５％の重量上昇がもたらされた。この被覆条件を入り口温度が約５５−７０℃で生成物の温度が２８−３３℃で空気の流量が１６−２１ｃｆｍでノズルの圧力が２．５ｋｇ／ｃｍ２で加速器の空気圧が１．０ｋｇ／ｃｍ２で噴霧速度が４−７ｇ／分になるように調節することで均一な被覆を達成した。次に、その被覆されたイブプロフェン樹脂複合体を６０℃に５時間置くことで硬化させた。
懸濁液の製造
【実施例１５】
【０１４４】
【表１５】
0005479086.tif 000016
【０１４５】
プラセボ懸濁基材の調製を最初に４ｇのクエン酸を５００ｇの精製水に主容器内で溶解させた後に６００ｇの高フルクトースコーンシロップおよび３００ｇのスクロースを加えることで完全な溶解を達成することを通して実施した。個別の容器内で、０．０３２ｇのＦＤ＆Ｃイエロー＃６および０．０７２ｇのｇのＦＤ＆Ｃレッド＃４０を充分な量の精製水に溶解させた後、前記主容器に移した。次に、澱粉（５０．１３ｇ）を前記主容器に高速／せん断混合条件下でゆっくり導入することで均一な分散を達成した。別の容器内で、２００ｇのグリセリンを加えて４５−５０℃に加熱した後、３．６ｇのメチルパラベンおよび０．４ｇのプロピルパラベンを加えた。次に、両方のパラベンが溶解した後の溶液を室温に冷却した後、４．３５ｇのキサンタンゴムを前記溶液にゆっくり導入することで均一な分散液を生じさせた。次に、そのゴム分散液を前記主容器に高速／せん断混合条件下で移すことで均一な懸濁を達成した。２２．４４ｇのストロベリー／バナナ香味料を加えた後、精製水で最終的な重量である１，７４２．４５ｇに調整することでプラセボ懸濁基材を得てそしてそれが均一になるまで混合した。最終的懸濁液を生じさせる目的で、０．５５ｇのポリソルベート８０を１００ｇの精製水に溶解させた後、４３５．６ｇのプラセボ懸濁基材を加えた。次に、実施例３に記述したようにして調製した被覆アルブテロール樹脂複合体（５．５４ｇ）を前記分散液に穏やかな混合条件下でゆっくり導入した。適切な量の精製水を用いて体積を５００ｍＬに調整することで最終的懸濁液を得た後、均一になるまで混合した。
【実施例１６】
【０１４６】
【表１６】
0005479086.tif 000017
【０１４７】
プラセボ懸濁基材の調製を最初に８ｇの酒石酸を適切な量の精製水に主容器内で溶解させた後に１，２００ｇの高フルクトースコーンシロップおよび６００ｇのスクロースを加えることで完全な溶解を達成した。個別の容器内で、０．１４４ｇのＦＤ＆Ｃレッド＃４０を充分な量の精製水に溶解させた後、前記主容器に移した。次に、ＡＶＩＣＥＬ  ＲＣ−５９１微結晶性セルロース（４８ｇ）を前記主容器に高せん断条混合件下でゆっくり導入することで均一な分散を達成した。別の容器内で、４００ｇのグリセリンを加えて４５−５０℃に加熱した後、７．２ｇのメチルパラベンおよび０．８ｇのプロピルパラベンを加えた。次に、両方のパラベンが溶解した後の溶液を室温に冷却した後、７．６８ｇのキサンタンゴムを前記溶液にゆっくり導入することで均一な分散液を生じさせた。次に、そのゴム分散液を前記主容器に高速／せん断混合条件下で移すことで均一な懸濁を達成した。２．０６ｇのチェリー香味料を加えた後、精製水を用いて最終的重量である３，４８４．９１ｇに調整することでプラセボ懸濁基材を得た後、均一になるまで混合した。最終的懸濁液を生じさせる目的で、０．１ｇのメタ重亜硫酸ナトリウムおよび０．１１ｇのポリソルベート８０界面活性剤を２０ｇの精製水に溶解させた後、８７．１２ｇのプラセボ懸濁基材を加えた。次に、実施例１に従って調製した被覆モルヒネ樹脂複合体（３．２ｇ）を前記分散液に穏やかな混合条件下でゆっくり導入した。適切な量の精製水を用いて体積を１００ｍＬに調整することで最終的懸濁液を得た後、均一になるまで混合した。
【実施例１７】
【０１４８】
【表１７】
0005479086.tif 000018
【０１４９】
プラセボ懸濁基材の調製を最初に８ｇの酒石酸を適切な量の精製水に主容器内で溶解させた後に１，２００ｇの高フルクトースコーンシロップおよび６００ｇのスクロースを加えることで完全な溶解を達成した。個別の容器内で、０．１４４ｇのＦＤ＆Ｃレッド＃４０を充分な量の精製水に溶解させた後、前記主容器に移した。次に、ＡＶＩＣＥＬ  ＲＣ−５９１微結晶性セルロース（４８ｇ）を前記主容器に高せん断混合条件下でゆっくり導入することで均一な分散を達成した。別の容器内で、４００ｇのグリセリンを加えて４５−５０℃に加熱した後、７．２ｇのメチルパラベンおよび０．８ｇのプロピルパラベンを加えた。次に、両方のパラベンが溶解した後の溶液を室温に冷却した後、７．６８ｇのキサンタンゴムを前記溶液にゆっくり導入することで均一な分散液を生じさせた。次に、そのゴム分散液を前記主容器に高速／せん断混合条件下で移すことで均一な懸濁を達成した。２．０６ｇのストロベリー香味料を加えた後、精製水で最終的重量である３４８４．９１ｇに調整することでプラセボ懸濁基材を得た後、均一になるまで混合した。最終的懸濁液を生じさせる目的で、０．５ｇのメタ重亜硫酸ナトリウムおよび０．５５ｇのポリソルベート８０界面活性剤を１００ｇの精製水に溶解させた後、４３５．６ｇのプラセボ懸濁基材を加えた。次に、実施例２に従って調製した被覆オキシコドン樹脂複合体（５．６６ｇ）を前記分散液に穏やかな混合条件下でゆっくり導入した。適切な量の精製水を用いて体積を５００ｍＬに調整することで最終的懸濁液を得た後、均一になるまで混合した。
【実施例１８】
【０１５０】
【表１８】
0005479086.tif 000019
【０１５１】
デキストロメトルファン樹脂複合体の調製を最初に９５４ｇのデキストロメトルファンＨＢｒを８Ｌの精製水に溶解させて７５−８０℃に加熱した後に１，７５８ｇのＡＭＢＥＲＬＩＴＥＴＭ  ＩＲＰ−６９樹脂を穏やかな混合下で４時間かけて添加することを通して実施した。それが完了した後の懸濁液を沈降させ、傾斜法で液を除去し、精製水で２回濯いだ後、オーブンに入れてそれを５０℃に水分が約５％になるまで維持することで乾燥させた。ＰＶＰ溶液の調製を１１６ｇのＫＯＬＬＩＤＯＮ  Ｋ−３０ブランドのＰＶＰを１，１５１ｇの精製水に溶解させた後にその溶液を前記デキストロメトルファン樹脂複合体にＨｏｂａｒｔ型ミキサー（Ｋｉｔｃｈｅｎ  Ａｉｄ）を用いてゆっくり加えることで均一な塊を生じさせそして５０℃で水分が３−７％になるまで乾燥させることを通して実施した。次に、Ｃｏ−ＭｉｌＴＭブランドの製粉装置を用いてその乾燥させた顆粒を４０メッシュのスクリーンに通すことで製粉した。
【０１５２】
被覆用溶液の調製を最初に６３５ｇのＫＯＬＬＩＣＯＡＴＴＭ  ＳＲ−３０Ｄ重合体系と９．５ｇのトリアセチンと３５６ｇの精製水を１時間穏やかに混合することを通して実施した。ＷＵＲＳＴＥＲ方法を用いた被覆工程をＶＥＣＴＯＲＴＭ  ＦＬＭ−１流動床加工装置を用いて９００ｇの前記被覆用溶液を６００ｇのデキストロメトルファン樹脂複合体に加えることで実施すると結果として３０％の重量上昇がもたらされた。この被覆条件を入り口温度が６２−７６℃で生成物の温度が２８−３５℃で空気の流量が１６−２０ｃｆｍでノズルの圧力が２．５ｋｇ／ｃｍ２で加速器の空気圧が１．０ｋｇ／ｃｍ２で噴霧速度が４−６ｇ／分になるように調節することで均一な被覆を達成した。次に、前記被覆を受けさせたデキストロメトルファン樹脂複合体を６０℃に５時間置くことで硬化させた。
【０１５３】
非被覆デキストロメトルファン樹脂複合体の製造
非被覆デキストロメトルファン樹脂複合体の調製を下記のようにして実施した。
【０１５４】
【表１９】
0005479086.tif 000020
【０１５５】
非被覆デキストロメトルファン樹脂複合体の調製を最初に１１９．２８ｇのデキストロメトルファンＨＢｒを１Ｌの精製水に溶解させて７５−８０℃に加熱した後に２２３．０１ｇのＡＭＢＥＲＬＩＴＥ  ＩＲＰ−６９樹脂を穏やかな混合下で４時間かけて加えることを通して実施した。それが完了した後の懸濁液を沈降させ、そして次に傾斜法で液を除去し、精製水で２回濯いだ後、オーブンに入れてそれを５０℃に水分含有量が約５％になるまで維持することで乾燥させた。その乾燥させた樹脂複合体を手で４０メッシュのスクリーンに通すことでふるい分けした。
【０１５６】
錠剤の製造
本実施例の被覆デキストロメトルファン樹脂および非被覆デキストロメトルファン樹脂を下記の如き錠剤の製造で用いた。
【０１５７】
【表２０】
0005479086.tif 000021
【０１５８】
小バッチの錠剤調製を最初に前記配合に示した如き量の非被覆および被覆デキストロメトルファン樹脂、ケイ酸カルシウム、ゼオファーム、二酸化ケイ素、微結晶性セルロース、クロスポビドン、Ａｃｅｓｕｌｆａｍｅ−Ｋ砂糖代用品、アスパルテームおよびマンニトールを前記配合に示した如き量で混合装置に加えて１０分間混合することを通して実施した。ステアリン酸マグネシウム（１．０ｇ）を前記粉末混合物に加えた後、更に３分間混合した。最終的混合物を排出させて３／８”の標準的凹面工具が備わっているＲＩＭＥＫＴＭ錠剤プレスに入れた後、硬度が中程度（ＶＡＮＤＥＲＫＡＭＰＴＭ錠剤硬度試験機で試験して３−６Ｋｐ）の錠剤に圧縮した。
【０１５９】
本発明の口腔内崩壊デキストロメトルファン長期放出錠剤の溶解放出速度の測定を９００ｍＬの０．４Ｍ  ＫＨ２ＰＯ４中でへらを５０ｒｐｍで用いて実施した結果、前記錠剤が示した結果はＥＲ懸濁液が示した結果に匹敵していた。
【実施例１９】
【０１６０】
ＥＵＤＲＡＧＩＴブランド重合体の被膜で被覆されている薬剤−イオン交換樹脂複合体を有する完成製剤に入っている水溶性染料が示す色移行−比較実施例
非被覆およびＥＵＤＲＡＧＩＴ被覆デキストロメトルファン樹脂複合体を用いて調製したデキストロメトルファン懸濁液が色移行を示すことを観察し、この色移行は４０℃／７５％ＲＨの時の方が２５℃／６０％ＲＨの時よりも顕著であった。
【０１６１】
【表２１】
0005479086.tif 000022
【０１６２】
非被覆デキストロメトルファン樹脂複合体の調製を最初に１１９．２８ｇのデキストロメトルファンＨＢｒを１Ｌの精製水に溶解させて７５−８０℃に加熱した後に２２３．０１ｇのＡＭＢＥＲＬＩＴＥ  ＩＲＰ−６９樹脂を穏やかな混合下で４時間かけて添加することを通して実施した。それが完了した後の懸濁液を沈降させ、そして次に傾斜法で液を除去し、精製水で２回濯いだ後、オーブンに入れてそれを５０℃に水分含有量が約５％になるまで維持することで乾燥させた。その乾燥させた樹脂複合体を手で４０メッシュのスクリーンに通してふるい分けした。
【０１６３】
【表２２】
0005479086.tif 000023
【０１６４】
デキストロメトルファン樹脂複合体の調製を最初に９５４．２ｇのデキストロメトルファンＨＢｒを８Ｌの精製水に溶解させて７５−８０℃に加熱した後に１７８４ｇのＡＭＢＥＲＬＩＴＥ  ＩＲＰ−６９樹脂を穏やかな混合下で４時間かけて添加することを通して実施した。それが完了した後の懸濁液を沈降させ、傾斜法で液を除去し、精製水で２回濯いだ後、オーブンに入れてそれを５０℃に水分が約５％になるまで維持することで乾燥させた。ＰＶＰ溶液の調製を１１６ｇのＫＯＬＬＩＤＯＮ  Ｋ−３０を５２８．４ｇの精製水に溶解させてＨｏｂａｒｔ型ミキサー（Ｋｉｔｃｈｅｎ  Ａｉｄ）を用いて前記デキストロメトルファン樹脂複合体にゆっくり加えて均一な塊を生じさせそして５０℃で水分が３−７％になるまで乾燥させることを通して実施した。次に、Ｃｏ−Ｍｉｌを用いてその乾燥させた顆粒を４０メッシュのスクリーンに通すことで製粉した。
【０１６５】
被覆用溶液の調製を３３４．８９ｇのＥｕｄｒａｇｉｔ  ＲＳ−３０Ｄ重合体系と０．２９ｇのポリソルベート８０界面活性剤と２０．２５ｇのクエン酸トリエチルと２９２．２ｇの精製水を４５分間穏やかに混合した後に５０．１９ｇのタルクを加えて混合を１時間継続することを通して実施した。ＷＵＲＳＴＥＲ方法を用いた被覆工程をＧｌａｔｔ  ＧＰＣＧ−１流動床加工装置を用いて６９８ｇの前記被覆用溶液を６００ｇのデキストロメトルファン樹脂複合体に加えることで実施すると結果として２８．５％の重量上昇がもたらされた。その被覆を受けさせたデキストロメトルファン樹脂複合体を６０℃に５時間置くことで硬化させた。
【０１６６】
【表２３】
0005479086.tif 000024
【０１６７】
プラセボ懸濁基材の調製を最初に６ｇのクエン酸を適切な量の精製水（全体で１，０１５ｇ）に主容器内で溶解させた後に３００ｇのスクロースおよび６００ｇの高フルクトースコーンシロップを加えて完全な溶解を達成することを通して実施した。個別の容器内で、０．０３２７８ｇのＦＤ＆Ｃイエロー＃６を充分な量の精製水に溶解させた後、前記主容器に移した。別の容器内で、１００ｇのプロピレングリコールを加えて４５−５０℃に加熱した後、３．６ｇのメチルパラベンおよび０．６ｇのプロピルパラベンを加えた。次に、両方のパラベンが溶解した後の溶液を室温に冷却した後、１０．５１ｇのトラガカントゴムおよび３．５９ｇのキサンタンゴムを前記溶液にゆっくり導入することで均一な分散液を生じさせた。次に、そのゴム分散液を前記主容器に高速／せん断混合条件下で移すことで均一な懸濁を達成した。２．０１ｇのオレンジ香味料を加えた後、残りの精製水を加えることでプラセボ懸濁基材を得てそしてそれを均一になるまで混合した。最終的懸濁液を生じさせる目的で、０．２２ｇのポリソルベート８０界面活性剤を１０ｇの精製水に溶解させた後、２０３．１５ｇのプラセボ懸濁基材を加えた。次に、２．６８ｇの非被覆デキストロメトルファン樹脂複合体および１ｇの被覆デキストロメトルファン樹脂複合体を前記分散液に穏やかな混合条件下でゆっくり導入した。適切な量の精製水で体積を２００ｍＬに調整することで最終的懸濁液を得た後、均一になるまで混合した。
【０１６８】
本発明に従って製造した薬剤−イオン交換樹脂複合体と被覆メタアクリル酸共重合体、例えばＥＵＤＲＡＧＩＴブランド重合体の被膜などを染料と一緒に液状懸濁液の状態で混合すると、その染料が前記重合体の表面に移行する傾向があり、その結果として液体中の色分布が不均一になった。ＥＵＤＲＡＧＩＴブランドの重合体を水溶性の染料が入っている完成液状懸濁液に入れて用いると色移行が原因で不均一な色分布が起こると言った問題が生じる。その上、ＥＵＤＲＡＧＩＴブランドの重合体の性質によって、その重合体はまた樹脂の凝集の原因にもなり、その結果として液状懸濁液の中に薄片状の凝集物が生じる。
【実施例２０】
【０１６９】
液状懸濁製剤に入っているエチルセルロース−被覆薬剤−イオン交換樹脂−比較実施例
非被覆およびＡＱＵＡＣＯＡＴＴＭ被覆デキストロメトルファン樹脂複合体を用いてデキストロメトルファン懸濁液を生じさせると懸濁液中に拘束されていない分厚いフレークが生じることを観察した。これは４０℃／７５％ＲＨの時の方が２５℃／６０％ＲＨの時よりも顕著であった。
【０１７０】
【表２４】
0005479086.tif 000025
【０１７１】
被覆用溶液の調製を最初に４６０．０８ｇのＡＱＵＡＣＯＡＴ  ＥＣＤ−３０と３３．５６ｇのセバシン酸ジブチルを４５分間穏やかに混合した後に１１５．９７ｇの精製水を加えて混合を３０分間継続することを通して実施した。ＷＵＲＳＴＥＲ方法を用いた被覆工程をＧｌａｔｔ  ＧＰＣＧ−１流動床加工装置を用いて６１５ｇの前記被覆用溶液を６００ｇのデキストロメトルファン樹脂複合体に加えることで実施すると結果として２８．９％の重量上昇がもたらされた。その被覆を受けさせたデキストロメトルファン樹脂複合体を６０℃に５時間置くことで硬化させた。
【０１７２】
【表２５】
0005479086.tif 000026
【０１７３】
最終的懸濁液を生じさせる目的で、０．２２ｇのポリソルベート８０を１０ｇの精製水に溶解させた後、２０３．１４ｇのプラセボ懸濁基材を加えた。次に、１．５０ｇの非被覆デキストロメトルファン樹脂複合体と２．６８ｇの被覆デキストロメトルファン樹脂複合体を前記分散液に穏やかな混合条件下でゆっくり導入した。適切な量の精製水を用いて体積を２００ｍＬに調整することで最終的懸濁液を得た後、均一になるまで混合した。
【０１７４】
エチルセルロースで被覆された粒子を液状懸濁液にするとその被覆された粒子が膨潤した分厚いフレーク状になることが分かり、このことは、エチルセルロース被膜が粒子の表面に緩く接着していることを示している。このようなエチルセルロースで被覆された粒子は薬剤放出速度の有意な低下をほとんどか或は全く示さなかった。
【０１７５】
本発明の生成物が示す抗乱用特性
【実施例２１】
【０１７６】
【表２６】
0005479086.tif 000027
【０１７７】
非被覆デキストロメトルファン樹脂複合体の調製を最初に９５．４２ｇのデキストロメトルファンＨＢｒを０．８Ｌの精製水に溶解させて７５−８０℃に加熱した後に１７５．８２ｇのＡＭＢＥＲＬＩＴＥ  ＩＲＰ−６９樹脂（無水）を穏やかな混合下で４時間かけて添加することを通して実施した。それが完了した後の懸濁液を沈降させ、傾斜法で液を除去し、精製水で２回濯いだ後、オーブンに入れてそれを５０℃に水分が約５％になるまで維持することで乾燥させた。その乾燥させた樹脂複合体を手で４０メッシュのスクリーンに通してふるい分けした。
【０１７８】
【表２７】
0005479086.tif 000028
【０１７９】
デキストロメトルファン樹脂複合体の調製を最初に９５４ｇのデキストロメトルファンＨＢｒを８Ｌの精製水に溶解させて７５−８０℃に加熱した後に１，７５８ｇのＡＭＢＥＲＬＩＴＥ  ＩＲＰ−６９樹脂を穏やかな混合下で４時間かけて添加することを通して実施した。それが完了した後の懸濁液を沈降させ、傾斜法で液を除去し、精製水で２回濯いだ後、オーブンに入れてそれを５０℃に水分が約５％になるまで維持することで乾燥させた。ポリビニルピロリドン（ＰＶＰ）溶液の調製を１１６ｇのＫＯＬＬＩＤＯＮ  Ｋ−３０  ＰＶＰを１，１５１ｇの精製水に溶解させた後にＨｏｂａｒｔ型ミキサー（Ｋｉｔｃｈｅｎ  Ａｉｄ）を用いてその溶液を前記デキストロメトルファン樹脂複合体にゆっくり加えて均一な塊を生じさせそして５０℃で水分が３−７％になるまで乾燥させることを通して実施した。次に、その乾燥させた顆粒をＣＯ−ＭＩＬブランドの製粉装置を用いて４０メッシュのスクリーンに通すことで製粉した。
【０１８０】
被覆用溶液の調製を最初に７６１ｇのＫＯＬＬＩＣＯＡＴ  ＳＲ−３０Ｄ重合体系と１１．４ｇのトリアセチンと４２７ｇの精製水を１時間穏やかに混合することを通して実施した。ＷＵＲＳＴＥＲ方法を用いた被覆工程をＶＥＣＴＯＲＴＭ  ＦＬＭ−１流動床加工装置を用いて１０５０ｇの前記被覆用溶液を６００ｇのデキストロメトルファン樹脂複合体に加えることで実施すると結果として３５％の重量上昇がもたらされた。この被覆条件を入り口温度が５９−７５℃で生成物の温度が２７−３５℃で空気の流量が１５−２０ｃｆｍでノズルの圧力が２．５ｋｇ／ｃｍ２で加速器の空気圧が１．０ｋｇ／ｃｍ２で噴霧速度が４−６ｇ／分になるように調節することで均一な被覆を達成した。次に、前記被覆を受けさせたデキストロメトルファン樹脂複合体を６０℃に５時間置くことで硬化させた。
【０１８１】
【表２８】
0005479086.tif 000029
【０１８２】
デキストロメトルファンＥＲ懸濁液を調製する目的で、樹脂混合物の調製を０．４７６ｇの非被覆デキストロメトルファン樹脂と１．５９６ｇの被覆デキストロメトルファン樹脂を混合することを通して実施した。次に、その混合物を４０メッシュのスクリーンが備わっているＣＯ−ＭＩＬTMブランドの製粉装置に通した。デキストロメトルファン懸濁液の調製を０．１１ｇのポリソルベート８０界面活性剤と０．１ｇのメタ重亜硫酸ナトリウムを２０ｇの精製水に溶解させた後に８７．１２ｇのプラセボ懸濁基材を添加することを通して実施した。次に、前記非被覆と被覆デキストロメトルファン樹脂複合体の樹脂混合物を前記分散液に穏やかな混合条件下でゆっくり導入した。適切な量の精製水を用いて体積を１００ｍＬに調整することで最終的懸濁液を得た後、均一になるまで混合した。
【０１８３】
別の懸濁液の調製を前記樹脂混合物にＣＯ−ＭＩＬTMブランドの製粉装置を用いた製粉を受けさせない以外は同じ材料および手順を用いて実施した。
【０１８４】
両方の懸濁液を５００ｍＬの０．１Ｎ  ＨＣｌに１時間かけて溶解させた後に９００ｍＬのｐＨが６．８の緩衝液に入れてへらを５０ｒｐｍで用いて２４時間経過するまで比較したが、その結果は統計学的に有意な差がないことを示していた。非被覆および被覆樹脂複合体に強力な外部粉砕力をかけた時、その懸濁液が示した溶解挙動は粉砕力をかけなかった樹脂混合物を用いて生じさせた懸濁液のそれに比べて変化がなく、このことは、その柔軟な膜が崩壊しなかたことを示している。
【０１８５】
重合体膜で被覆した薬剤樹脂複合体は高い抗乱用能を示した。前記被覆粒子に上述した如き機械的粉砕力を受けさせた時、それが示す溶解挙動は変化せず、このことは、複合体を形成していることと膜の柔軟性が高いことが組み合わさることで通常の機械的手段を用いたのではその被覆粒子から薬剤を取り出すのは極めて困難であることを示している。
【実施例２２】
【０１８６】
【表２９】
0005479086.tif 000030
【０１８７】
プラセボ懸濁基材の調製を最初に８ｇのクエン酸を適切な量の精製水に溶解させた後に６００ｇのスクロースおよび１２００ｇの高フルクトースコーンシロップを加えて完全な溶解を達成することを通して実施した。個別の容器内で、０．０６４ｇのＦＤ＆Ｃイエロー＃６および０．１４４ｇのＦＤ＆Ｃレッド＃４０を充分な量の精製水に溶解させた後、前記主容器に移した。次に、澱粉（１００．２６ｇ）を前記主容器に高せん断条件下でゆっくり導入することで均一な分散を達成した。別の容器内で、４００ｇのグリセリンを加えて４５−５０℃に加熱した後、７．２ｇのメチルパラベンおよび０．８ｇのプロピルパラベンを加えた。次に、両方のパラベンが溶解した後の溶液を室温に冷却した後、８．７ｇのキサンタンゴムを前記溶液にゆっくり導入することで均一な分散液を生じさせた。次に、そのゴム分散液を前記主容器に高速／せん断混合条件下で移すことで均一な懸濁を達成した。４４．８８ｇのストロベリー／バナナ香味料を加えた後、残りの精製水を加えることでプラセボ懸濁基材を得てそしてそれを均一になるまで混合した。
【０１８８】
プソイドエフェドリンＥＲ懸濁液を調製する目的で、３．１１ｇの被覆プソイドエフェドリン樹脂複合体を４０メッシュのスクリーンが備わっているＣＯ−ＭＩＬTMに通した。プソイドエフェドリン懸濁液の調製を０．１１ｇのポリソルベート８０界面活性剤を２０ｇの精製水に溶解させた後に８７．１２ｇのプラセボ懸濁基材を加えることを通して実施した。次に、その被覆プソイドエフェドリン樹脂複合体を前記分散液に穏やかな混合条件下でゆっくり導入した。適切な量の精製水を用いて体積を１００ｍＬに調整することで最終的懸濁液を得た後、均一になるまで混合した。
【０１８９】
別の懸濁液の調製を前記被覆プソイドエフェドリン樹脂複合体にＣＯ−ＭＩＬTMを用いた製粉を受けさせない場合は同じ材料および手順を用いて実施した。
【０１９０】
両方の懸濁液を５００ｍＬの０．１Ｎ  ＨＣｌに１時間かけて溶解させた後に９００ｍＬのｐＨが６．８の緩衝液に入れてへらを５０ｒｐｍで用いて２４時間経過するまで比較したが、その結果は有意な差がないことを示していた。その製粉した被覆樹脂複合体に強力な外部粉砕力をかけた時、その懸濁液が示した溶解挙動は粉砕力をかけなかった被覆樹脂を用いて生じさせた懸濁液のそれに比べて変化がなかった。
【０１９１】
本明細書に示した特許、特許公開および他の出版物は全部引用することによって本明細書に組み入れられる。本発明を特に好適な態様を言及することで説明してきたが、本発明の精神から逸脱しない限り修飾を行ってもよいことは理解されるであろう。そのような修飾形を添付請求項の範囲内に入れることを意図する。